(57)【要約】メタクリル酸メチルなどに由来する構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）と、を有して成り、且つゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である樹脂、該樹脂を含有する樹脂組成物、ならびに該樹脂または樹脂組成物からなる成形体。【特許請求の範囲】
【請求項１】
式（１）で表される構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）と、を有して成り、且つ
ゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である、樹脂。
2020100913.tif 000009
（式（１）中、Ｒ1は水素原子またはメチル基であり、Ｒ2は水素原子、炭素数１〜１８のアルキル基、炭素数３〜１２のシクロアルキル基または芳香環を含む炭素数６〜１５の有機基である。）
【請求項２】
構造単位（Ｍ）がメタクリル酸メチルに由来する単位である、請求項１に記載の樹脂。
【請求項３】
構造単位（Ｒ）が式（２）で表される単位である、請求項１または２に記載の樹脂。
2020100913.tif 000010
（式（２）中、Ｒ3は、それぞれ独立に、水素原子またはメチル基であり、Ｒ4は、水素原子、炭素数１〜１８のアルキル基、炭素数３〜１２のシクロアルキル基または芳香環を含む炭素数６〜１５の有機基である。）
【請求項４】
ゲルパーミエーションクロマトグラフィーで測定されるポリスチレン換算の分子量の分布において、分子量２０００００以上の成分の割合が４．０質量％未満である、請求項１〜３のいずれかひとつに記載の樹脂。
【請求項５】
三連子表示のシンジオタクティシティ（ｒｒ）が５６％以上７０％以下であるメタクリル樹脂に環構造形成反応をさせることを含む、
請求項１〜４のいずれかひとつに記載の樹脂の製造方法。
【請求項６】
請求項１〜４のいずれかひとつに記載の樹脂を含有する樹脂組成物。
【請求項７】
紫外線吸収剤および請求項１〜４のいずれかひとつに記載の樹脂を含有する樹脂組成物。
【請求項８】
式（１）で表される構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）とを有して成る樹脂を含有し、且つ
ゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である、樹脂組成物。
【請求項９】
請求項１〜４のいずれかひとつに記載の樹脂または請求項６〜８のいずれかひとつに記載の樹脂組成物からなる成形体。
【請求項１０】
請求項１〜４のいずれかひとつに記載の樹脂または請求項６〜８のいずれかひとつに記載の樹脂組成物からなるフィルム。
【請求項１１】
請求項１〜４のいずれかひとつに記載の樹脂または請求項６〜８のいずれかひとつに記載の樹脂組成物からなる延伸フィルム。
【請求項１２】
請求項１０に記載のフィルムを、面積比で１．５〜８倍の大きさに、少なくとも１方向に延伸することを含む、延伸フィルムの製造方法。
【請求項１３】
請求項１〜４のいずれかひとつに記載の樹脂または請求項６〜８のいずれかひとつに記載の樹脂組成物からなる偏光子保護フィルム。
【請求項１４】
請求項１〜４のいずれかひとつに記載の樹脂または請求項６〜８のいずれかひとつに記載の樹脂組成物を含有する層と、他の熱可塑性樹脂を含有する層とを有する積層体。
【請求項１５】
他の熱可塑性樹脂がポリカーボネートである、請求項１４に記載の積層体。
【発明の詳細な説明】
【技術分野】
【０００１】
本発明は、異物の発生が少なく、表面平滑性に優れる成形体を提供できる変性メタクリル樹脂、および異物の発生が少なく、表面平滑性に優れる成形体に関する。
【背景技術】
【０００２】
引張破断強度を向上させることを目的として提案された変性メタクリル樹脂が知られている。例えば、特許文献１は、メタクリル酸メチルなどに由来する構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）と、を含有し、且つゲルパーミエーションクロマトグラフィーで測定されるポリスチレン換算の数平均分子量（Ｍｎ）に対する重量平均分子量（Ｍｗ）の比（Ｍｗ／Ｍｎ）が１．０１〜１．８０である変性メタクリル樹脂を開示している。ところが、この変性メタクリル樹脂を用いると成形体に少なくない数の異物が発生して表面平滑性が十分でないことがある。
【先行技術文献】
【特許文献】
【０００３】
【特許文献１】特開２０１７−１７９１０３号公報
【発明の概要】
【発明が解決しようとする課題】
【０００４】
本発明の目的は、異物の発生が少なく、表面平滑性に優れる成形体を提供できる変性メタクリル樹脂、および異物の発生が少なく、表面平滑性に優れる成形体を提供することである。
【課題を解決するための手段】
【０００５】
前記目的を達成するために検討した結果、以下の形態を包含する本発明を完成するに至った。
〔１〕  式（１）で表される構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）と、を有して成り、且つ
ゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である、樹脂。
2020100913.tif 000002
（式（１）中、Ｒ1は水素原子またはメチル基であり、Ｒ2は水素原子、炭素数１〜１８のアルキル基、炭素数３〜１２のシクロアルキル基または芳香環を含む炭素数６〜１５の有機基である。）【０００６】
〔２〕  構造単位（Ｍ）がメタクリル酸メチルに由来する単位である、〔１〕に記載の樹脂。
〔３〕  構造単位（Ｒ）が式（２）で表される単位である、〔１〕または〔２〕に記載の樹脂。
2020100913.tif 000003
（式（２）中、Ｒ3は、それぞれ独立に、水素原子またはメチル基であり、Ｒ4は、水素原子、炭素数１〜１８のアルキル基、炭素数３〜１２のシクロアルキル基または芳香環を含む炭素数６〜１５の有機基である。）
〔４〕  ゲルパーミエーションクロマトグラフィーで測定されるポリスチレン換算の分子量の分布において、分子量２０００００以上の成分の割合が４．０質量％未満である、〔１〕〜〔３〕のいずれかひとつに記載の変性メタクリル樹脂。【０００７】
〔５〕  三連子表示のシンジオタクティシティ（ｒｒ）が５６％以上７０％以下であるメタクリル樹脂に環構造形成反応をさせることを含む、前記〔１〕〜〔４〕のいずれかひとつに記載の樹脂の製造方法。【０００８】
〔６〕  前記〔１〕〜〔４〕のいずれかひとつに記載の樹脂を含有する樹脂組成物。
〔７〕  紫外線吸収剤および前記〔１〕〜〔４〕のいずれかひとつに記載の樹脂を含有する樹脂組成物。【０００９】
〔８〕  式（１）で表される構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）とを有して成る樹脂を含有し、且つ
ゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である、樹脂組成物。【００１０】
〔９〕  前記〔１〕〜〔４〕のいずれかひとつに記載の樹脂または前記〔６〕〜〔８〕のいずれかひとつに記載の樹脂組成物からなる成形体。
〔１０〕  前記〔１〕〜〔４〕のいずれかひとつに記載の樹脂または前記〔６〕〜〔８〕のいずれかひとつに記載の樹脂組成物からなるフィルム。
〔１１〕  前記〔１〕〜〔４〕のいずれかひとつに記載の樹脂または前記〔６〕〜〔８〕のいずれかひとつに記載の樹脂組成物からなる延伸フィルム。
〔１２〕  前記〔１０〕に記載のフィルムを、面積比で１．５〜８倍の大きさに、少なくとも１方向に延伸することを含む、延伸フィルムの製造方法。
〔１３〕  前記〔１〕〜〔４〕のいずれかひとつに記載の樹脂または前記〔６〕〜〔８〕のいずれかひとつに記載の樹脂組成物からなる偏光子保護フィルム。
〔１４〕  前記〔１〕〜〔４〕のいずれかひとつに記載の樹脂または前記〔６〕〜〔８〕のいずれかひとつに記載の樹脂組成物を含有する層と、他の熱可塑性樹脂を含有する層とを有する積層体。
〔１５〕  他の熱可塑性樹脂がポリカーボネートである、〔１４〕に記載の積層体。
【発明の効果】
【００１１】
本発明の変性メタクリル樹脂または変性メタクリル樹脂組成物は、表面平滑性が良く、異物の発生が少ない成形体を提供することができる。本発明の変性メタクリル樹脂または変性メタクリル樹脂組成物は、さらに、成形加工性に優れ、耐熱性が良好で、透明性が高く、ヘイズが小さく、引張強度等の機械的特性が良好である。
本発明の成形体、フィルムまたは延伸フィルムは、表面平滑性が良く、異物の発生が少ない。本発明の成形体、フィルムまたは延伸フィルムは、さらに、高い耐熱性と高い透明性の要求される用途、例えば、偏光子保護フィルム、位相差板、液晶保護板などのような光学フィルム、携帯型情報端末の表面材、携帯型情報端末の表示窓保護フィルム、導光フィルム、各種ディスプレイの前面板などに好適である。
【発明を実施するための形態】
【００１２】
（変性メタクリル樹脂）
本発明の樹脂（若しくは重合体）は、構造単位（Ｍ）と構造単位（Ｒ）とを有して成るものである。なお、本明細書においては、本発明の樹脂（若しくは重合体）を、変性メタクリル樹脂ということがある。
【００１３】
構造単位（Ｍ）は、式（１）で表される構造単位である。
2020100913.tif 000004
（式（１）中、Ｒ1は水素原子またはメチル基であり、Ｒ2は水素原子、炭素数１〜１８のアルキル基、炭素数３〜１２のシクロアルキル基または芳香環を含む炭素数６〜１５の有機基である。）
【００１４】
Ｒ2における炭素数１〜１８のアルキル基は、アルカン中の水素原子ひとつが外れてなる基である。アルキル基は置換基を有してもよい。炭素数１〜１８のアルキル基としては、メチル基、エチル基、ｔｅｒｔ−ブチル基、ペンチル基、ヘキシル基、ヘプチル基、オクチル基、２−エチルヘキシル基、ノニル基、デシル基、ウンデシル基、ドデシル基、テトラデシル基、ヘキサデシル基、オクタデシル基などの無置換アルキル基；カルボキシエチル基、ヒドロキシヘキシル基、ヒドロキシカルボニルエチル基、アリル基、Ｎ，Ｎ−ジメチルアミノメチル基、アミノメチル基などのような置換アルキル基を挙げることができる。
【００１５】
Ｒ2における炭素数３〜１２のシクロアルキル基は、シクロアルカン中の水素原子ひとつが外れてなる基である。シクロアルキル基は置換基を有してもよい。炭素数３〜１２のシクロアルキル基としては、シクロペンチル基、シクロヘキシル基、ビシクロ［２．２．１］ヘプチル基、ノルボルニル基、イソボルニル基、２−エテニルビシクロ［２．２．１］ヘプチル基、Ｎ，Ｎ−ジメチルアミノ−シクロヘキシル基、ｔｅｒｔ−ブチル−シクロヘキシル基などを挙げることができる。
【００１６】
Ｒ2における芳香環を含む炭素数６〜１５の有機基としては、ピリジルメチル基、フェニル基、ピラジノ［２，３−ｂ］ピラジル基、ピリド［２，３−ｂ］ピラジル基、キノキサリル基、キノリル基、ナフタレニル基、ピリド［３，４−ｂ］キノキサリル基、ピリド［３，４−ｂ］［１．７］ナフチリジニル基、フェナジニル基、フェナントロリル基、アクリジニル基、アントラセニル基、フェナントレニル基、ピリド［３，２−ｆ］［１．７］フェナントロリニル基などを挙げることができる。
これらのうち、Ｒ1がメチル基で、Ｒ2がメチル基であること、すなわち、構造単位（Ｍ）がメタクリル酸メチルに由来する単位であることが好ましい。
【００１７】
本発明の変性メタクリル樹脂は、構造単位（Ｍ）の割合が、全構造単位に対して、好ましくは７０〜９９．５質量％、より好ましくは８０〜９９質量％、さらに好ましくは９０〜９８質量％である。
【００１８】
構造単位（Ｒ）は、ラクトン環単位、無水グルタル酸単位およびＮ−置換若しくは無置換グルタルイミド単位からなる群より選ばれる少なくともひとつの環構造を主鎖に有する構造単位である。
【００１９】
ラクトン環単位は、＞ＣＨ−Ｏ−Ｃ（＝Ｏ）−基を環構造に含む構造単位である。＞ＣＨ−Ｏ−Ｃ（＝Ｏ）−基を環構造に含む構造単位は、環構成元素が好ましくは、４〜８、より好ましくは５〜６、最も好ましくは６である。＞ＣＨ−Ｏ−Ｃ（＝Ｏ）−基を環構造に含む構造単位としては、β−プロピオラクトンジイル構造単位、γ−ブチロラクトンジイル構造単位、δ−バレロラクトンジイル構造単位などのラクトンジイル構造単位を挙げることができる。＞ＣＨ−Ｏ−Ｃ（＝Ｏ）−基を環構造に含む構造単位は、例えば、ヒドロキシ基およびエステル基を有する重合体を、ヒドロキシ基およびエステル基による分子内環化によって得ることができる。なお、式中の「＞Ｃ」は炭素原子Ｃに結合手が２つあることを意味する。
【００２０】
例えば、δ−バレロラクトンジイル構造単位としては、式（I）で表される構造単位を挙げることができる。
【００２１】
2020100913.tif 000005
式（I）中、Ｒ5、Ｒ6およびＲ7はそれぞれ独立に水素原子または炭素数１〜２０の有機基、好ましくは水素原子または炭素数１〜１０の有機基、より好ましくはＲ5およびＲ6がメチル基、Ｒ7が水素原子である。ここで、有機基は、炭素数１〜２０であれば、特に限定されず、例えば、直鎖若しくは分岐状のアルキル基、直鎖若しくは分岐状のアルキレン基、アリール基、−ＯＣＯＣＨ3基、−ＣＮ基等を挙げることができる。有機基は酸素原子などのヘテロ原子を含んでいてもよい。
【００２２】
ラクトン環単位は、特開２０００−２３００１６号公報、特開２００１−１５１８１４号公報、特開２００２−１２０３２６号公報、特開２００２−２５４５４４号公報、特開２００５−１４６０８４号公報などに記載の方法、例えば、２−（ヒドロキシアルキル）（メタ）アクリル酸エステルに由来する構造単位と（メタ）アクリル酸メチルに由来する構造単位との分子内環化などによって、メタクリル樹脂に含有させることができる。
【００２３】
無水グルタル酸単位は、２，６−ジオキソジヒドロピランジイル構造を有する単位である。２，６−ジオキソジヒドロピランジイル構造を有する単位としては、式（II）で表される構造単位を挙げることができる。
【００２４】
2020100913.tif 000006
式（II）中、Ｒ8はそれぞれ独立に水素原子または炭素数１〜５のアルキル基であり、好ましくはメチル基である。
【００２５】
２，６−ジオキソジヒドロピランジイル構造を有する単位は、特開２００７−１９７７０３号公報、特開２０１０−９６９１９号公報などに記載の方法、例えば、隣り合う二つの（メタ）アクリル酸に由来する構造単位の分子内環化、（メタ）アクリル酸に由来する構造単位と（メタ）アクリル酸メチルに由来する構造単位との分子内環化などによって、メタクリル樹脂に含有させることができる。
【００２６】
Ｎ−置換若しくは無置換グルタルイミド単位は、Ｎ−置換若しくは無置換２，６−ジオキソピペリジンジイル構造を有する単位である。
Ｎ−置換若しくは無置換２，６−ジオキソピペリジンジイル構造を有する単位としては、式（III）で表される構造単位を挙げることができる。
【００２７】
2020100913.tif 000007
式（III）中、Ｒ3はそれぞれ独立に水素原子またはメチル基であり、メチル基が好ましい。Ｒ4は水素原子、炭素数１〜１８のアルキル基、炭素数３〜１２のシクロアルキル基、または芳香環を含む炭素数６〜１５の有機基であり、好ましくは水素原子、メチル基、ｎ−ブチル基、シクロヘキシル基またはベンジル基であり、より好ましくはメチル基である。
【００２８】
Ｎ−置換若しくは無置換グルタルイミド単位は、ＷＯ２００５／１０８３８Ａ１、特開２０１０−２５４７４２号公報、特開２００８−２７３１４０号公報、特開２００８−２７４１８７号公報などに記載の方法、具体的には、隣り合う二つのメタクリル酸メチルに由来する構造単位に、アンモニア、メチルアミン、エチルアミン、ｎ−プロピルアミン、イソプロピルアミン、ｎ−ブチルアミン、イソブチルアミン、ｔｅｒｔ−ブチルアミン、ｎ−ヘキシルアミン等の脂肪族炭化水素基含有アミン、アニリン、トルイジン、トリクロロアニリン等の芳香族炭化水素基含有アミン、シクロヘキシルアミン等などの脂環式炭化水素基含有アミン、尿素、１，３−ジメチル尿素、１，３−ジエチル尿素、１，３−ジプロピル尿素などを反応させることによって得ることができる。これらの中で、メチルアミンが好ましい。
【００２９】
本発明の変性メタクリル樹脂は、構造単位（Ｒ）の割合が、全構造単位に対して、好ましくは０．５〜３０質量％、より好ましくは１〜２０質量％、さらに好ましくは２〜１０質量％である。構造単位（Ｒ）と構造単位（Ｍ）との比率を変えることによって、変性メタクリル樹脂の配向複屈折を変更することができる。また、構造単位（Ｒ）の含有量が多い程、変性メタクリル樹脂は耐熱性が向上する傾向がある。
【００３０】
本発明の変性メタクリル樹脂は、構造単位（Ｍ）および（Ｒ）以外の構造単位（Ｏ）を含有してもよい。構造単位（Ｏ）としては、（メタ）アクリルアミド、（メタ）アクリロニトリル、スチレンなどの一分子中に重合性の炭素−炭素二重結合を１つだけ有するビニル系単量体に由来する単位を挙げることができる。本発明の変性メタクリル樹脂は、構造単位（Ｏ）の割合が、全構造単位に対して、好ましくは１０質量％以下、より好ましくは５質量％以下である。なお、構造単位（Ｍ）、（Ｒ）および（Ｏ）の割合は、1Ｈ−ＮＭＲなどによって測定することができる。
【００３１】
本発明の変性メタクリル樹脂は、重量平均分子量（Ｍｗ）が、好ましくは１００００〜２０００００、より好ましくは４００００〜２０００００、さらに好ましくは５００００〜１５００００、よりさらに好ましくは５００００〜１２００００、最も好ましくは５００００〜１０００００である。Ｍｗが１００００以上であると、本発明の成形体の強度および靭性等が向上する。Ｍｗが２０００００以下であると、本発明の変性メタクリル樹脂の流動性が向上し、成形加工性が向上する。
【００３２】
本発明の変性メタクリル樹脂は、重量平均分子量（Ｍｗ）に対するピークトップ分子量（Ｍｐ）の比（Ｍｐ／Ｍｗ）が、０．９５以上１．０７以下、より好ましくは０．９５５以上１．０６以下、最も好ましくは０．９６以上１．０５以下である。このような範囲内にある変性メタクリル樹脂を用いると、異物の発生が少なく、表面平滑性が良好なフィルムが得られる。
【００３３】
本発明の変性メタクリル樹脂は、数平均分子量（Ｍｎ）に対する重量平均分子量（Ｍｗ）の比（Ｍｗ／Ｍｎ）が、好ましくは１．０１以上１．８０以下、より好ましくは１．０５以上１．７５以下である。Ｍｗ／Ｍｎが、この範囲にあると、変性メタクリル樹脂は、適度な強度を有し、割れにくい成形体やフィルムが得られる。
数平均分子量（Ｍｎ）および重量平均分子量（Ｍｗ）は、ゲルパーミエーションクロマトグラフィーで測定されるクロマトグラムを標準ポリスチレンの分子量に換算して算出される値である。ピークトップ分子量（Ｍｐ）は、ゲルパーミエーションクロマトグラフィーで測定されるクロマトグラムを標準ポリスチレンの分子量に換算して得られる微分分子量分布における最頻値（ｄｗ／ｄ（logＭ）が最大値となるときの分子量）である。一般に、Ｍｗ／Ｍｎの値は、高分子量の樹脂の存在および低分子量の樹脂の存在によって影響を受けやすい。一方、Ｍｐ／Ｍｗの値は、低分子量の樹脂の存在があっても影響を受け難い。そのため、Ｍｐ／Ｍｗの値はＭｗ／Ｍｎの値に対する相関性が低い。
【００３４】
本発明の変性メタクリル樹脂は、ゲルパーミエーションクロマトグラフィーで測定されるポリスチレン換算の分子量の分布において、分子量２０００００以上の成分の割合が、好ましくは４．０質量％未満、より好ましくは３．５質量％未満、さらに好ましくは３質量％未満である。分子量２０００００以上の成分の割合が４．０質量％以上であると変性メタクリル樹脂から得られる成形体やフィルムに、樹脂由来異物に起因する外観異物が発生しやすくなる。分子量２０００００以上の成分の割合は、例えば、積分分子量分布曲線から求めることができる。
【００３５】
本発明の変性メタクリル樹脂は、酸価が、好ましくは０．０１〜０．２０ｍｍｏｌ／ｇ、より好ましくは０．０５〜０．１０ｍｍｏｌ／ｇである。酸価は、変性メタクリル樹脂中のカルボン酸単位、カルボン酸無水物単位の含有量に比例する値である。酸価は、例えば、特開２００５−２３２７２号公報に記載の方法によって算出することができる。酸価が上記範囲内にあると、耐熱性、機械物性、成形加工性のバランスに優れる。
【００３６】
本発明の変性メタクリル樹脂は、ＪＩＳ Ｋ７２１０に準拠して、２３０℃、３．８ｋｇ荷重の条件において測定されるメルトフローレート（ＭＦＲ）が、好ましくは０．１〜２０ｇ／１０分、さらに好ましくは０．５〜１５ｇ／１０分、特に好ましくは１．０〜１０ｇ／１０分である。
【００３７】
本発明の変性メタクリル樹脂は、ガラス転移温度が、好ましくは１２３℃以上、より好ましくは１２５℃以上、さらに好ましくは１２８℃以上である。本発明の変性メタクリル樹脂のガラス転移温度の上限は、特に制限されないが、好ましくは１６０℃である。
本明細書において、「ガラス転移温度（Ｔｇ）」は、ＪＩＳ  Ｋ７１２１に準拠して測定する。具体的には、２３０℃まで一度昇温し、次いで室温まで冷却し、その後、室温から２３０℃までを１０℃／分で昇温させる条件にてＤＳＣ曲線を測定する。２回目の昇温時に測定されるＤＳＣ曲線から求められる中間点を「ガラス転移温度（Ｔｇ）」として求める。
【００３８】
本発明の変性メタクリル樹脂は、メタクリル樹脂（以下、前駆体ポリマーということがある。）に環構造形成反応をさせることを含む方法によって得ることができる。
【００３９】
変性メタクリル樹脂の製造方法に用いられる前駆体ポリマーは、三連子表示のシンジオタクティシティ（ｒｒ）によって特に制限されないが、好ましくは５４％以上、より好ましくは５６％以上、さらに好ましくは５６％以上８０％以下、よりさらに好ましくは５６％以上７０％以下、特に好ましくは５８％以上７０％以下である。高シンジオタクティシティ（ｒｒ）の前駆体ポリマーを用いて得られる変性メタクリル樹脂は、低シンジオタクティシティ（ｒｒ）の前駆体ポリマーを用いて得られる変性メタクリル樹脂に比べて、耐熱性と引張強度とが高いレベルでバランスする傾向がある。
【００４０】
三連子表示のシンジオタクティシティ（ｒｒ）は、連続する３つの構造単位の連鎖（３連子、ｔｒｉａｄ）が有する２つの連鎖（２連子、ｄｉａｄ）が、ともにラセモ（ｒｒと表記する）である割合である。なお、ポリマー分子中の構造単位の連鎖（２連子、ｄｉａｄ）において立体配置が同じものをメソ（ｍｅｓｏ）、逆のものをラセモ（ｒａｃｅｍｏ）と称し、それぞれｍ、ｒと表記する。
三連子表示のシンジオタクティシティ（ｒｒ）（％）は、重水素化クロロホルム中、３０℃で1Ｈ−ＮＭＲスペクトルを測定し、そのスペクトルからＴＭＳを０ｐｐｍとした際の０．６〜０．９５ｐｐｍの領域の面積（Ｘ）と０．６〜１．３５ｐｐｍの領域の面積（Ｙ）とを計測し、式：（Ｘ／Ｙ）×１００にて算出することができる。
【００４１】
変性メタクリル樹脂の製造方法に用いられる前駆体ポリマーは、重量平均分子量Ｍｗが、好ましくは４００００〜１５００００、より好ましくは４００００〜１２００００、さらに好ましくは５００００〜１０００００である。Ｍｗが４００００以上であると変性メタクリル樹脂から得られる成形体の耐衝撃性や靭性、引張り破断強度が向上する傾向があり、１５００００以下であると変性メタクリル樹脂の流動性および成形加工性が向上する
傾向がある。
【００４２】
前駆体ポリマーの数平均分子量Ｍｎに対する重量平均分子量Ｍｗの比Ｍｗ／Ｍｎは、下限が、好ましくは１．０１、より好ましくは１．０５、さらに好ましくは１．０６であり、上限が、好ましくは１．８０、より好ましくは１．７５である。Ｍｗ／Ｍｎがこのような範囲内にある前駆体ポリマーを用いると、力学強度に優れた変性メタクリル樹脂を得易くなる。前駆体ポリマーの分子量分布は、重合方法や、製造の際に使用する重合開始剤や連鎖移動剤などの種類、量、添加時期を調整することで制御できる。数平均分子量Ｍｎおよび重量平均分子量Ｍｗはゲルパーミエーションクロマトグラフィーで測定されるクロマトグラムを標準ポリスチレンの分子量に換算して算出される値である。
【００４３】
前駆体ポリマーは、ゲルパーミエーションクロマトグラフィーで測定されるポリスチレン換算の分子量の分布において、分子量２０００００以上の成分の割合が、好ましくは４．０質量％未満、より好ましくは３．５質量％未満、さらに好ましくは３質量％未満である。分子量２０００００以上の成分の割合が４．０質量％以上であると得られる成形体やフィルムに、樹脂由来異物に起因する外観異物が発生しやすくなる。分子量２０００００以上の成分の割合は、例えば、積分分子量分布曲線から、求めることができる。
【００４４】
前駆体ポリマーのガラス転移温度は、下限が、好ましくは１２２℃、より好ましくは１２５℃、さらに好ましくは１２８℃であり、上限が、好ましくは１４０℃である。前駆体ポリマーのガラス転移温度は、分子量やシンジオタクティシティ（ｒｒ）などを調節することによって変えることができる。前駆体ポリマーのガラス転移温度が高いほど耐熱性が向上する。上記のようなガラス転移温度を有する前駆体ポリマーを用いて得られる変性メタクリル樹脂は、耐熱性と引張強度とが高いレベルでバランスする傾向がある。
【００４５】
前駆体ポリマーは、メタクリル酸エステルに由来する構造単位の含有量が、好ましくは９０質量％以上、より好ましくは９５質量％以上、さらに好ましくは９８質量％以上、特に好ましくは９９質量％以上、最も好ましくは１００質量％である。
メタクリル酸エステルとしては、例えばメタクリル酸メチル、メタクリル酸エチル、メタクリル酸ブチルなどのメタクリル酸アルキルエステル；メタクリル酸フェニルなどのメタクリル酸アリールエステル；メタクリル酸シクロへキシル、メタクリル酸ノルボルニルなどのメタクリル酸シクロアルキルエステル；などを挙げることができる。これらのうち、メタクリル酸アルキルエステルが好ましく、メタクリル酸メチルが最も好ましい。
前駆体ポリマーは、メタクリル酸エステルに由来する構造単位のうち、メタクリル酸メチルに由来する構造単位の含有量が、好ましくは９０質量％以上、より好ましくは９５質量％以上、さらに好ましくは９８質量％以上、特に好ましくは９９質量％以上、最も好ましくは１００質量％である。
【００４６】
前駆体ポリマーに含有し得る、メタクリル酸エステルに由来する構造単位以外の構造単位としては、例えばアクリル酸メチル、アクリル酸エチル、アクリル酸プロピル、アクリル酸ブチル、アクリル酸２−エチルへキシルなどのアクリル酸アルキルエステル；アクリル酸フェニルなどのアクリル酸アリールエステル；アクリル酸シクロへキシル、アクリル酸ノルボルニルなどのアクリル酸シクロアルキルエステル；スチレン、α−メチルスチレンなどの芳香族ビニル化合物；アクリルアミド；メタクリルアミド；アクリロニトリル；メタクリロニトリル；などの一分子中に重合性の炭素−炭素二重結合を一つだけ有するビニル系単量体に由来する構造単位を挙げることができる。
【００４７】
前駆体ポリマーは、例えば、制御ラジカル重合（精密ラジカル重合）法、アニオン重合法、グループトランスファー重合法などによって得ることができる。重合は、反応液の形態によって、塊状重合、溶液重合、懸濁重合、乳化重合などに大別することができる。これらの中で、生産性が高く、耐熱分解性が高く、異物が少なく、メタクリル酸エステルの二量体や三量体が少なく、成形体の外観が優れるという観点から、アニオン重合法が好ましく、アニオン溶液重合法がより好ましい。アニオン重合法において、重合温度、重合時間、連鎖移動剤の種類や量、重合開始剤の種類や量などを調整することにより、所望の特性を有する前駆体ポリマーを得ることができる。
【００４８】
前駆体ポリマーの製造のためのアニオン重合法としては、例えば有機アルカリ金属化合物を重合開始剤として用いアルカリ金属またはアルカリ土類金属の塩などの鉱酸塩の存在下でアニオン重合する方法（特公平７−２５８５９号公報参照）、有機アルカリ金属化合物を重合開始剤として用い有機アルミニウム化合物の存在下でアニオン重合する方法（特開平１１−３３５４３２号公報参照）、有機希土類金属錯体を重合開始剤としてアニオン重合する方法（特開平６−９３０６０号公報参照）などを挙げることができる。
【００４９】
前駆体ポリマーの製造のためのアニオン重合法においては、重合開始剤としてｎ−ブチルリチウム、ｓｅｃ−ブチルリチウム、イソブチルリチウム、ｔｅｒｔ−ブチルリチウム等のアルキルリチウムを用いることが好ましい。また、生産性の観点から有機アルミニウム化合物を共存させることが好ましい。有機アルミニウム化合物としては、ＡｌＲaＲbＲc（式中、Ｒa、ＲbおよびＲcは、それぞれ独立して置換基を有してもよいアルキル基、置換基を有していてもよいシクロアルキル基、置換基を有してもよいアリール基、置換基を有していてもよいアラルキル基、置換基を有してもよいアルコキシル基、置換基を有してもよいアリールオキシ基またはＮ，Ｎ−二置換アミノ基を表す。さらに、ＲbおよびＲcは、それらが一緒になって成る置換基を有していてもよいアリーレンジオキシ基であってもよい。）で表わされる化合物を挙げることができる。有機アルミニウム化合物の具体例としては、イソブチルビス（２，６−ジ−ｔｅｒｔ−ブチル−４−メチルフェノキシ）アルミニウム、イソブチルビス（２，６−ジ−ｔｅｒｔ−ブチルフェノキシ）アルミニウム、イソブチル〔２，２’−メチレンビス（４−メチル−６−ｔｅｒｔ−ブチルフェノキシ）〕アルミニウム等を挙げることができる。また、アニオン重合法においては、重合反応を制御するために、エーテルや含窒素化合物などを共存させることもできる。
【００５０】
変性メタクリル樹脂の製造方法に用いられる前駆体ポリマーは、変性メタクリル樹脂の成形加工性や耐熱性を調整するため、異なる２種以上のメタクリル系重合体を混練して、三連子表示のタクティシティ（ｒｒ）の値、メタクリル酸エステルに由来する構造単位の含有量などの各種物性を上記範囲内になるように調整して得られるものであってもよい。例えば、三連子表示のシンジオタクティシティ（ｒｒ）が５６％未満であるメタクリル系重合体と三連子表示のシンジオタクティシティ（ｒｒ）が５６％以上であるメタクリル系重合体とを混練することによって、三連子表示のシンジオタクティシティ（ｒｒ）が５６％以上９０％以下であるメタクリル樹脂（前駆体ポリマー）を得てもよい。
【００５１】
環構造形成反応は、例えば、押出機を用いて、行うことができる。押出機として、例えば、単軸押出機、二軸押出機、多軸押出機などを挙げることができる。混合性能の点から、二軸押出機が好ましい。二軸押出機として、非噛合い型同方向回転式、噛合い型同方向回転式、非噛合い型異方向回転式、噛合い型異方向回転式などを挙げることができる。噛合い型同方向回転式は、高速回転が可能であり、混合を効率的に促進できるので好ましい。これらの押出機は、単独で用いても、直列に繋いで用いてもよい。
【００５２】
押出機を用いての環構造形成反応では、例えば、原料である前駆体ポリマーを押出機の原料投入部から投入し、該前駆体ポリマーを溶融させ、シリンダ内に充満させた後、添加ポンプを用いてイミド化剤などを押出機中に注入することにより、押出機中で環構造形成反応を進行させることができる。
【００５３】
押出機中の反応ゾーンの樹脂温度は１８０〜３００℃の範囲にすることが好ましく、２００〜２９０℃の範囲にすることがより好ましい。反応ゾーンの樹脂温度が１８０℃未満だと環構造形成反応の反応効率が低く、変性メタクリル樹脂の耐熱性が低下する傾向となる。反応ゾーンの樹脂温度が３００℃を超えると樹脂の分解が著しくなり得られる変性メタクリル樹脂からなる成形体およびフィルムの引張り破断強度等の機械的強度が低下する傾向となる。なお、押出機中の反応ゾーンとは、押出機のシリンダにおいてイミド化剤などの注入位置から樹脂吐出口（ダイス部）までの間の領域をいう。
【００５４】
押出機の反応ゾーン内での反応時間を長くすることにより、環構造形成反応をより進行させることができる。押出機の反応ゾーン内の反応時間は１０秒間より長くすることが好ましく、さらには３０秒間より長くすることがより好ましい。１０秒間以下の反応時間では環構造形成反応がほとんど進行しない可能性がある。
【００５５】
押出機での樹脂圧力は、大気圧〜５０ＭＰａの範囲内とすることが好ましく、さらには１〜３０ＭＰａの範囲内とすることがより好ましい。通常の押出機の機械耐圧は５０ＭＰａ程度である。５０ＭＰａ以上とするには特殊な装置が必要となる。
【００５６】
大気圧以下に減圧可能なベント孔を有する押出機を使用することが好ましい。このような構成によれば、未反応物、もしくはメタノール等の副生物やモノマー類を除去することができ、変性メタクリル樹脂からなる成形体の破断強度が向上する傾向となる。
【００５７】
環構造形成反応には、押出機の代わりに、例えば、住友重機械工業（株）製のバイボラックのような横型二軸反応装置やスーパーブレンドのような竪型二軸攪拌槽などの高粘度対応の反応装置も好適に使用できる。
【００５８】
環構造形成反応時に変性メタクリル樹脂中にカルボキシ基が副生することがある。このカルボキシ基は、必要に応じてエステル化剤や触媒などによりエステル基に変換してもよい。これにより光学フィルムを製造する際の樹脂の発泡が低減できる。かかるエステル基は、使用するエステル化剤や触媒により異なるが、溶融成形時の樹脂溶融粘度の低減およびエステル化の反応性、エステル化後の樹脂の耐熱性の観点から、メタクリル酸メチル単位を含むことが好ましく、メタクリル酸メチル単位とメタクリル酸エチル単位を共に含むことがより好ましい。
【００５９】
エステル化剤としては、例えば、ジメチルカーボネート、ジエチルカーボネート、２，２−ジメトキシプロパン、ジメチルスルホキシド、トリエチルオルトホルメート、トリメチルオルトアセテート、トリメチルオルトホルメート、ジフェニルカーボネート、ジメチルサルフェート、メチルトルエンスルホネート、メチルトリフルオロメチルスルホネート、メチルアセテート、メタノール、エタノール、メチルイソシアネート、ｐ−クロロフェニルイソシアネート、ジメチルカルボジイミド、ジメチル−ｔｅｒｔ−ブチルシリルクロライド、イソプロペニルアセテート、ジメチルウレア、テトラメチルアンモニウムハイドロオキサイド、ジメチルジエトキシシラン、テトラ−Ｎ−ブトキシシラン、ジメチル（トリメチルシラン）フォスファイト、トリメチルフォスファイト、トリメチルフォスフェート、トリクレジルフォスフェート、ジアゾメタン、エチレンオキサイド、プロピレンオキサイド、シクロヘキセンオキサイド、２−エチルヘキシルグリシジルエーテル、フェニルグリシジルエーテル、ベンジルグリシジルエーテルなどを挙げることができる。これらは１種単独でまたは２種類以上の組み合わせで使用することができる。これらエステル化剤の中で、コスト、反応性などの観点から、ジメチルカーボネートが好ましい。
【００６０】
エステル化剤の添加量は、例えば、変性メタクリル樹脂の酸価が所望の値になるように設定することができる。
【００６１】
上記エステル化剤に加え、触媒を併用することもできる。触媒の種類は特に限定されるものではないが、例えば、トリメチルアミン、トリエチルアミン、モノメチルジエチルアミン、ジメチルモノエチルアミン等のアミン系化合物を挙げることができる。これらの中でもコスト、反応性などの観点からトリエチルアミンが好ましい。
【００６２】
（変性メタクリル樹脂組成物１）
本発明の変性メタクリル樹脂組成物は、本発明の変性メタクリル樹脂を含有する樹脂組成物である。
本発明の変性メタクリル樹脂組成物の一実施形態は、一般樹脂に用いられる添加剤が本発明の目的が損なわれない範囲で含まれているものである。添加剤としては、酸化防止剤、熱安定剤、光安定剤、紫外線吸収剤、ラジカル捕捉剤、耐候性安定剤、可塑剤、滑剤、帯電防止剤、着色剤、収縮防止剤、抗菌・脱臭剤などを挙げることができる。本発明においては紫外線吸収剤が好ましく用いられる。
【００６３】
（変性メタクリル樹脂組成物２）
本発明の変性メタクリル樹脂組成物の別の一実施形態は、式（１）で表される構造単位（Ｍ）と、ラクトン環単位、無水グルタル酸単位およびＮ−置換若しくは無置換グルタルイミド単位からなる群より選ばれる少なくともひとつの環構造を主鎖に有する構造単位（Ｒ）とを有して成る樹脂を含有し、且つゲルパーミエーションクロマトグラフィーで測定されるポリスチレン換算の重量平均分子量（Ｍｗ）に対するピークトップ分子量（Ｍｐ）の比（Ｍｐ／Ｍｗ）が０．９５〜１．０７である、樹脂組成物であってもよい。該樹脂組成物は、構造単位（Ｍ）および構造単位（Ｒ）、それらの比率、重量平均分子量、数平均分子量、ピークトップ分子量、Ｍｗ／Ｍｎ、Ｍｐ／Ｍｗ、分子量分布、酸価、メルトフローレート、ガラス転移温度などの物性のそれぞれは、変性メタクリル樹脂において述べたものと同じであることが好ましい。
【００６４】
（変性メタクリル樹脂組成物３）
本発明の変性メタクリル樹脂組成物の別の一実施形態は、異なる物性を有する２以上の本発明の変性メタクリル樹脂を含有するものである。該変性メタクリル樹脂組成物は、第一の変性メタクリル樹脂と第二の変性メタクリル樹脂とを混練することによって得ることができ、また第一の変性メタクリル樹脂の存在下に、第二の変性メタクリル樹脂を構成するための単量体、イミド化剤、エステル化剤などを反応させて第二の変性メタクリル樹脂をin situ合成することによって得ることもできる。
【００６５】
（変性メタクリル樹脂組成物４）
本発明の変性メタクリル樹脂組成物の別の一実施形態は、本発明の変性メタクリル樹脂と、他の重合体とを含有するものである。他の樹脂としては、未変性メタクリル樹脂、メタクリル酸メチル−スチレン共重合体などのメタクリル系共重合体；ポリエチレン、ポリプロピレン、ポリブテン−１、ポリ−４−メチルペンテン−１、ポリノルボルネンなどのポリオレフィン樹脂；エチレン系アイオノマー；ポリスチレン、スチレン−無水マレイン酸共重合体、ハイインパクトポリスチレン、アクリロニトリル−スチレン（ＡＳ）樹脂、アクリロニトリル−ブタジエン−スチレン（ＡＢＳ）樹脂、アクリロニトリル−エチレン−スチレン（ＡＥＳ）樹脂、アクリロニトリル−アクリルゴム−スチレン（ＡＡＳ）樹脂、アクリロニトリル−塩素化ポリエチレン−スチレン（ＡＣＳ）樹脂、メタクリル酸メチル−ブタジエン−スチレン（ＭＢＳ）樹脂などのスチレン系樹脂；ポリエチレンテレフタレート、ポリブチレンテレフタレートなどのポリエステル樹脂；ナイロン６、ナイロン６６、ポリアミドエラストマーなどのポリアミド；ポリカーボネート、ポリ塩化ビニル、ポリ塩化ビニリデン、ポリビニルアルコール、エチレン−ビニルアルコール共重合体、ポリアセタール、ポリフッ化ビニリデン、ポリウレタン、変性ポリフェニレンエーテル、ポリフェニレンスルフィド、フェノキシ樹脂、シリコーン変性樹脂；アクリル系グラフト重合体、アクリル系ブロック共重合体、シリコーンゴム；スチレン−エチレン／プロピレン−スチレンブロック共重合体（ＳＥＰＳ）、スチレン−エチレン／ブタジエン−スチレンブロック共重合体（ＳＥＢＳ）、スチレン−イソプレン−スチレンブロック共重合体（ＳＩＳ）などのスチレン系熱可塑性エラストマー；イソプレンゴム（ＩＲ）、エチレンプロピレンゴム（ＥＰＲ）、エチレンプロピレンジエンゴム（ＥＰＤＭ）などのオレフィン系ゴムなどを挙げることができる。該変性メタクリル樹脂組成物に含有し得る他の重合体の量は、特に制限されないが、組成物に対して、好ましくは５０質量％以下、より好ましくは２０質量％以下、さらに好ましくは１０質量％以下、よりさらに好ましくは５質量％以下である。
【００６６】
ここで、未変性メタクリル樹脂は、ラクトン環単位、無水マレイン酸単位、無水グルタル酸単位、Ｎ−置換若しくは無置換のグルタルイミド単位、Ｎ−置換マレイミド単位、テトラヒドロピラン環単位などのような環構造を主鎖に有する構造単位を含有せず、（メタ）アクリル酸エステルに由来する構造単位を主成分として含有する重合体である。未変性メタクリル樹脂と変性メタクリル樹脂とは相溶性に優れるので、未変性メタクリル樹脂と変性メタクリル樹脂とを含有させることによって、所望の物性を有する変性メタクリル樹脂組成物を得ることができる。該変性メタクリル樹脂組成物は、変性メタクリル樹脂と未変性メタクリル樹脂とを混練することによって得ることができ、また変性メタクリル樹脂の存在下に、未変性メタクリル樹脂を構成するための単量体などを反応させて未変性メタクリル樹脂をin site合成することによって得ることもできる。
【００６７】
本発明において用いられる未変性メタクリル樹脂は、メタクリル酸エステルに由来する構造単位のうち、メタクリル酸メチルに由来する構造単位の含有量が、好ましくは９０質量％以上、より好ましくは９５質量％以上、さらに好ましくは９８質量％以上、よりさらに好ましくは９９質量％以上、最も好ましくは１００質量％である。
【００６８】
未変性メタクリル樹脂の具体例としては、メタクリル酸メチルの単独重合体；メタクリル酸メチルと他の（メタ）アクリル酸エステルとの共重合体、メタクリル酸メチルと他のビニル系単量体との共重合体等を挙げることができる。
【００６９】
未変性メタクリル樹脂は三連子表示のシンジオタクティシティ（ｒｒ）が、下限として好ましくは４５％、より好ましくは５０％、さらに好ましくは５５％、よりさらに好ましくは５６％、特に好ましくは５７％、最も好ましくは５８％であり、上限として好ましくは９９％、より好ましくは８５％、さらに好ましくは７７％、よりさらに好ましくは７４％、最も好ましくは６８％である。
未変性メタクリル樹脂は、重量平均分子量（Ｍｗ）が、好ましくは６００００〜２０００００、より好ましくは６５０００〜１６００００、さらに好ましくは６５０００〜１２００００である。三連子表示のシンジオタクティシティ（ｒｒ）および重量平均分子量が上記の範囲内にある未変性メタクリル樹脂を用いると、本発明の変性メタクリル樹脂組成物は、成形加工性と、耐衝撃性または靭性等の物性とのバランスが良好になる。
【００７０】
未変性メタクリル樹脂は、数平均分子量に対する重量平均分子量の比（Ｍｗ／Ｍｎ）が、好ましくは１．２〜２．５、より好ましくは１．３〜２．１である。比（Ｍｗ／Ｍｎ）が上記範囲内にある未変性メタクリル樹脂は、本発明の変性メタクリル樹脂組成物の耐熱性を損ねずに流動性を高め、フィルムなどの成形体の表面平滑性、機械強度等を向上させることができる。
【００７１】
変性メタクリル樹脂／未変性メタクリル樹脂の質量比は、目的に応じて適宜設定できる。
【００７２】
本発明の変性メタクリル樹脂組成物は、一般的に樹脂組成物に用いられる添加剤を、本発明の目的が損なわれない範囲で含んでいてもよい。添加剤としては、フィラー、酸化防止剤、熱劣化防止剤、紫外線吸収剤、光安定剤、滑剤、離型剤、高分子加工助剤、帯電防止剤、難燃剤、着色剤、染料、顔料、光拡散剤、有機色素、艶消し剤、耐衝撃性改質剤、蛍光体などを挙げることができる。フィラー以外のかかる添加剤の合計量は、好ましくは７質量％以下、より好ましくは５質量％以下、さらに好ましくは４質量％以下である。
【００７３】
フィラーとしては、炭酸カルシウム、タルク、カーボンブラック、酸化チタン、シリカ、クレー、硫酸バリウム、炭酸マグネシウムなどを挙げることができる。本発明の変性メタクリル樹脂組成物に含有し得るフィラーの量は、好ましくは３質量％以下、より好ましくは１．５質量％以下である。
【００７４】
酸化防止剤は、酸素存在下においてそれ単体で樹脂の酸化劣化防止に効果を有するものである。例えば、リン系酸化防止剤、ヒンダードフェノール系酸化防止剤、チオエーテル系酸化防止剤などを挙げることができる。これらの酸化防止剤は１種を単独で用いても、２種以上を併用してもよい。
【００７５】
熱劣化防止剤は、実質上無酸素の状態下で高熱にさらされたときに生じるポリマーラジカルを捕捉することによって樹脂の熱劣化を防止できるものである。
該熱劣化防止剤としては、２−ｔｅｒｔ−ブチル−６−（３’−ｔｅｒｔ−ブチル−５’−メチル−ヒドロキシベンジル）−４−メチルフェニルアクリレート（住友化学社製；商品名スミライザーＧＭ）、２，４−ジ−ｔｅｒｔ−アミル−６−（３’，５’−ジ−ｔｅｒｔ−アミル−２’−ヒドロキシ−α−メチルベンジル）フェニルアクリレート（住友化学社製；商品名スミライザーＧＳ）などを挙げることができる。
【００７６】
紫外線吸収剤は、紫外線を吸収する能力を有する化合物である。紫外線吸収剤は、主に光エネルギーを熱エネルギーに変換する機能を有すると言われる化合物である。
紫外線吸収剤としては、ベンゾフェノン類、ベンゾトリアゾール類、トリアジン類、ベンゾエート類、サリシレート類、シアノアクリレート類、蓚酸アニリド類、マロン酸エステル類、ホルムアミジン類などを挙げることができる。これらは１種を単独で用いても、２種以上を併用してもよい。これらの中でも、ベンゾトリアゾール類、トリアジン類、または波長３８０〜４５０ｎｍにおけるモル吸光係数の最大値εmaxが１２００ｄｍ3・ｍｏｌ-1ｃｍ-1以下である紫外線吸収剤が好ましい。
【００７７】
ベンゾトリアゾール類は紫外線による着色などの光学特性低下を抑制する効果が高いので、本発明の変性メタクリル樹脂を光学用途に適用する場合に用いる紫外線吸収剤として好ましい。ベンゾトリアゾール類としては、２−（２Ｈ−ベンゾトリアゾール−２−イル）−４−（１，１，３，３−テトラメチルブチル）フェノール（ＢＡＳＦ社製；商品名ＴＩＮＵＶＩＮ３２９）、２−（２Ｈ−ベンゾトリアゾール−２−イル）−４，６−ビス（１−メチル−１−フェニルエチル）フェノール（ＢＡＳＦ社製；商品名ＴＩＮＵＶＩＮ２３４）、２，２’−メチレンビス［６−（２Ｈ−ベンゾトリアゾール−２−イル）−４−ｔｅｒｔ−オクチルフェノール］（ＡＤＥＫＡ社製；商品名ＬＡ−３１）、２−（５−オクチルチオ−２Ｈ−ベンゾトリアゾール−２−イル）−６−ｔｅｒｔ−ブチル−４−メチルフェノールなどが好ましい。
【００７８】
また、波長３８０〜４５０ｎｍにおけるモル吸光係数の最大値εmaxが１２００ｄｍ3・ｍｏｌ-1ｃｍ-1以下である紫外線吸収剤は、得られる成形体の黄色味を抑制できる。このような紫外線吸収剤としては、２−エチル−２’−エトキシ−オキサルアニリド（クラリアントジャパン社製；商品名サンデュボアＶＳＵ）などを挙げることができる。
これら紫外線吸収剤の中、紫外線による樹脂劣化が抑えられるという観点からベンゾトリアゾール類が好ましく用いられる。
【００７９】
また、波長３８０ｎｍ以下の短波長を効率的に吸収したい場合は、トリアジン類の紫外線吸収剤が好ましく用いられる。このような紫外線吸収剤としては、２，４，６−トリス（２−ヒドロキシ−４−ヘキシルオキシ−３−メチルフェニル）−１，３，５−トリアジン（ＡＤＥＫＡ社製；商品名ＬＡ−Ｆ７０）や、その類縁体であるヒドロキシフェニルトリアジン系紫外線吸収剤（ＢＡＳＦ社製；商品名ＴＩＮＵＶＩＮ４７７やＴＩＮＵＶＩＮ４６０やＴＩＮＵＶＩＮ４７９）、２，４−ジフェニル−６−（２−ヒドロキシ−４−ヘキシルオキシフェニル）−１，３，５−トリアジンなどを挙げることができる。
【００８０】
さらに３８０〜４００ｎｍの波長の光を特に効果的に吸収したい場合は、ＷＯ２０１１／０８９７９４Ａ１、ＷＯ２０１２／１２４３９５Ａ１、特開２０１２−０１２４７６号公報、特開２０１３−０２３４６１号公報、特開２０１３−１１２７９０号公報、特開２０１３−１９４０３７号公報、特開２０１４−６２２２８号公報、特開２０１４−８８５４２号公報、特開２０１４−８８５４３号公報等に開示される複素環構造の配位子を有する金属錯体を紫外線吸収剤として用いることが好ましい。
【００８１】
当該複素環構造の配位子としては、２，２’−イミノビスベンゾチアゾール、２−（２−ベンゾチアゾリルアミノ）ベンゾオキサゾール、２−（２−ベンゾチアゾリルアミノ）ベンゾイミダゾール、（２−ベンゾチアゾリル）（２−ベンゾイミダゾリル）メタン、ビス（２−ベンゾオキサゾリル）メタン、ビス（２−ベンゾチアゾリル）メタン、ビス［２−（Ｎ−置換）ベンゾイミダゾリル］メタン等およびそれらの誘導体を挙げることができる。このような金属錯体の中心金属としては、銅、ニッケル、コバルト、亜鉛が好ましく用いられる。また、これら金属錯体を紫外線吸収剤として用いるために、低分子化合物や重合体などの媒体に金属錯体を分散させることが好ましい。該金属錯体の添加量は、本発明の変性メタクリル樹脂１００質量部に対して、好ましくは０．０１〜５質量部、より好ましくは０．１〜２質量部である。前記金属錯体は３８０〜４００ｎｍの波長におけるモル吸光係数が大きいので、十分な紫外線吸収効果を得るために添加する量が少なくて済む。添加量が少なくなればブリードアウト等による成形体外観の悪化を抑制することができる。また、前記金属錯体は耐熱性が高いので、成形加工時の劣化や分解が少ない。さらに前記金属錯体は耐光性が高いので、紫外線吸収性能を長期間保持することができる。
【００８２】
なお、紫外線吸収剤のモル吸光係数の最大値εmaxは、次のようにして測定する。シクロヘキサン１Ｌに紫外線吸収剤１０．００ｍｇを添加し、目視による観察で未溶解物がないように溶解させる。この溶液を１ｃｍ×１ｃｍ×３ｃｍの石英ガラスセルに注入し、分光光度計（日立製作所社製；商品名Ｕ−３４１０）を用いて、波長３８０〜４５０ｎｍでの吸光度を測定する。紫外線吸収剤の分子量（ＭUV）と、測定された吸光度の最大値（Ａmax）とから次式により計算し、モル吸光係数の最大値εmaxを算出する。
εmax＝［Ａmax／（１０×１０-3）］×ＭUV
【００８３】
光安定剤は、主に光による酸化で生成するラジカルを捕捉する機能を有すると言われる化合物である。好適な光安定剤としては、２，２，６，６−テトラアルキルピペリジン骨格を持つ化合物などのヒンダードアミン類を挙げることができる。
【００８４】
滑剤としては、例えば、ステアリン酸、ベヘニン酸、ステアロアミド酸、メチレンビスステアロアミド、ヒドロキシステアリン酸トリグリセリド、パラフィンワックス、ケトンワックス、オクチルアルコール、硬化油などを挙げることができる。
【００８５】
離型剤としては、セチルアルコール、ステアリルアルコールなどの高級アルコール類；ステアリン酸モノグリセライド、ステアリン酸ジグリセライドなどのグリセリン高級脂肪酸エステルなどを挙げることができる。本発明においては、離型剤として、高級アルコール類とグリセリン脂肪酸モノエステルとを併用することが好ましい。高級アルコール類とグリセリン脂肪酸モノエステルとを併用する場合、その割合は特に制限されないが、高級アルコール類の使用量：グリセリン脂肪酸モノエステルの使用量は、質量比で、２．５：１〜３．５：１が好ましく、２．８：１〜３．２：１がより好ましい。
【００８６】
高分子加工助剤としては、通常、乳化重合法によって製造できる、０．０５〜０．５μｍの粒子径を有する重合体粒子（非架橋ゴム粒子）を用いる。該重合体粒子は、単一組成比および単一極限粘度の重合体からなる単層粒子であってもよいし、また組成比または極限粘度の異なる２種以上の重合体からなる多層粒子であってもよい。
【００８７】
有機色素としては、紫外線を可視光線に変換する機能を有する化合物が好ましく用いられる。
光拡散剤や艶消し剤としては、ガラス微粒子、ポリシロキサン系架橋微粒子、架橋ポリマー微粒子、タルク、炭酸カルシウム、硫酸バリウムなどを挙げることができる。
蛍光体としては、蛍光顔料、蛍光染料、蛍光白色染料、蛍光増白剤、蛍光漂白剤などを挙げることができる。
【００８８】
本発明の変性メタクリル樹脂組成物は、２３０℃および３．８ｋｇ荷重の条件で測定して決定されるメルトフローレートが、好ましくは０．１ｇ／１０分以上、より好ましくは０．２〜３０ｇ／１０分、さらに好ましくは０．５〜２０ｇ／１０分、最も好ましくは１．０〜１０ｇ／１０分である。
【００８９】
また、本発明の変性メタクリル樹脂組成物は、ガラス転移温度が、好ましくは１２３℃以上、より好ましくは１２５℃以上、さらに好ましくは１２８℃以上である。変性メタクリル樹脂組成物のガラス転移温度の上限は、特に制限はないが、好ましくは１６０℃である。
【００９０】
本発明の変性メタクリル樹脂組成物は、その製造方法によって特に限定されず、例えば、本発明の変性メタクリル樹脂と紫外線吸収剤などの添加剤と必要に応じて他の重合体などとを溶融混練することによって、製造することができる。溶融混練は、例えば、ニーダールーダー、押出機、ミキシングロール、バンバリーミキサーなどの溶融混練装置を用いて行うことができる。混練時の温度は、変性メタクリル樹脂および他の重合体の軟化温度に応じて適宜設定でき、例えば１５０〜３００℃に設定することができる。また、混練時の剪断速度は、例えば、１０〜５０００ｓｅｃ-1に設定することができる。
【００９１】
本発明の変性メタクリル樹脂組成物は、保存、運搬、または成形時の利便性を高めるために、ペレットなどの形態にすることができる。
【００９２】
（成形体）
本発明の成形体は本発明の変性メタクリル樹脂または変性メタクリル樹脂組成物からなる。本発明の成形体の製造法は特に限定されない。例えばＴダイ法（ラミネート法、共押出法など）、インフレーション法（共押出法など）、圧縮成形法、ブロー成形法、カレンダー成形法、真空成形法、射出成形法（インサート法、二色法、プレス法、コアバック法、サンドイッチ法など）などの溶融成形法ならびに溶液キャスト法などを挙げることができる。これらのうち、生産性の高さ、コストなどの点から、Ｔダイ法、インフレーション法または射出成形法が好ましい。成形体の種類に制限はないが、フィルム（厚さ５μｍ以上２５０μｍ以下の平面状成形体）やシート（２５０μｍより厚い平面状成形体）が好ましいものとして挙げられ、その中でも特にフィルムが好ましい。
【００９３】
本発明の成形体の一形態であるフィルムは、溶液キャスト法、溶融流延法、押出成形法、インフレーション成形法、ブロー成形法などによって製造することができる。これらのうち、透明性に優れ、改善された靭性を持ち、取扱い性に優れ、靭性と表面硬度および剛性とのバランスに優れたフィルムを得ることができるという観点から、押出成形法が好ましい。押出機から吐出される溶融樹脂の温度は好ましくは１６０〜２７０℃、より好ましくは２２０〜２６０℃に設定する。
【００９４】
押出成形法のうち、良好な表面平滑性、良好な鏡面光沢、低ヘイズのフィルムが得られるという観点からＴダイ法が好ましい。このＴダイ法では、押出機、ギアポンプ、ポリマーフィルター、ミキサーを経てＴダイから吐出される溶融樹脂を、２本以上の鏡面ロールもしくは鏡面ベルトに挟み込んでフィルムに成形することが好ましい。鏡面ロールもしくは鏡面ベルトに挟み込む際にバンクを形成させてもよいし、形成させなくてもよい。ダイは、リップ開度の自動調整機能を有したものであり、エアギャップは１００ｍｍ以下が好ましい。
鏡面ロールまたは鏡面ベルトは金属製であることが好ましい。鏡面ロールとしては金属剛体ロール、金属弾性体ロールなどを用いることができ、金弾弾性体ロールと金属剛体ロールとを組み合わせて用いることが好ましい。また、鏡面ロールまたは鏡面ベルトの表面温度は共に１３０℃以下であることが好ましい。また、一対の鏡面ロール若しくは鏡面ベルトは、少なくとも一方の表面温度が６０℃以上であることが好ましい。このような表面温度に設定すると、押出機から吐出される溶融樹脂を自然放冷よりも速い速度で冷却することができ、表面平滑性に優れ且つヘイズの低いフィルムを製造し易い。一対のロールまたはベルトの間の線圧は好ましくは１０Ｎ／ｍｍ以上、より好ましくは３０Ｎ／ｍｍ以上である。押出成形で得られる未延伸フィルムの厚さは、１０〜３００μｍであることが好ましい。フィルムのヘイズは、厚さ１００μｍにおいて、好ましくは０．５％以下、より好ましくは０．３％以下である。
【００９５】
上記のようにして得られる未延伸フィルムに延伸処理を施してもよい。延伸処理によって機械的強度が高まり、ひび割れし難いフィルムを得ることができる。延伸方法は特に限定されず、同時二軸延伸法、逐次二軸延伸法、チュブラー延伸法などを挙げることができる。均一に延伸でき高い強度のフィルムが得られるという観点から、延伸時の温度の下限は変性メタクリル樹脂または変性メタクリル樹脂組成物のガラス転移温度より１０℃高い温度であり、延伸時の温度の上限は変性メタクリル樹脂または変性メタクリル樹脂組成物のガラス転移温度より４０℃高い温度である。延伸は通常１００〜５０００％／分で行われる。本発明の延伸フィルムの製造方法は、面積比で１．５〜８倍の大きさに、少なくとも１方向に延伸することを含むことが好ましい。延伸の後、熱固定を行うことによって、熱収縮の少ないフィルムを得ることができる。延伸後のフィルムの厚さは１０〜２００μｍであることが好ましい。
【００９６】
本発明の成形体の一形態であるフィルムの表面に機能層を設けてもよい。機能層としては、ハードコート層、アンチグレア層、反射防止層、スティッキング防止層、拡散層、防眩層、静電気防止層、防汚層、微粒子などの易滑性層を挙げることができる。
【００９７】
また、本発明のフィルムの少なくとも片面に、上記機能層との密着強度を向上させたり、他のフィルムとの接着剤もしくは粘着剤を介しての積層における接着強度を向上させたりするために、アンダーコート層を設けることが好ましい。
【００９８】
アンダーコート層には、樹脂成分として、例えば、ポリエステル樹脂、アクリル樹脂、ウレタン樹脂、セルロース樹脂、ポリオール樹脂、ポリカルボン酸樹脂、セルロース誘導体樹脂、ポリビニルブチラール樹脂等およびこれらの任意の複合樹脂が用いられる。これら樹脂および複合樹脂は、水酸基、アミノ基、イソシアネート基、カルボキシ基などの親水性基で変性されたものであってもよい。これらの樹脂に、イソシアナート基、エポキシ基、シラノール基、ヒドラジド基、カルボジイミド基、オキサゾリン基、アセトアセチル基、アジリジン基などの反応基を有する架橋剤を配合することが、耐久性の観点から好ましい。溶剤としては、水；プロパノール、イソプロピパノール、ブタノール、３−メチル−３−メトキシ−１−ブタノールなどのアルコール；トルエン、キシレンなどの芳香族炭化水素；メチルエチルケトン、メチルイソブチルケトンなどのケトン；メトキシエタノール、エトキシエタノールなどのエチレングリコールエステル等公知の溶剤を用いることができる。アンダーコート層を形成するにはマイクログラビア、バーコートなどの公知の塗工方式を用いることができる。アンダーコート層を形成する際には、その乾燥温度と時間が極めて重要であり、通常８０℃以上、好ましくは８５℃以上、より好ましくは９０℃以上、更に好ましくは９５℃以上の温度で乾燥させることが好ましい。さらに、架橋反応を完結させるため、熱処理することが好ましい。
【００９９】
本発明の変性メタクリル樹脂または変性メタクリル樹脂組成物は、成形材料として好適である。本発明の成形体は、各種用途の部材にすることができる。具体的な用途としては、例えば、広告塔、スタンド看板、袖看板、欄間看板、屋上看板等の看板部品やマーキングフィルム；ショーケース、仕切板、店舗ディスプレイ等のディスプレイ部品；蛍光灯カバー、ムード照明カバー、ランプシェード、光天井、光壁、シャンデリア等の照明部品；家具、ペンダント、ミラー等のインテリア部品；ドア、ドーム、安全窓ガラス、間仕切り、階段腰板、バルコニー腰板、レジャー用建築物の屋根等の建築用部品；航空機風防、パイロット用バイザー、オートバイ、モーターボート風防、バス用遮光板、自動車用サイドバイザー、リアバイザー、ヘッドウィング、ヘッドライトカバー、自動車内装部材、バンパーなどの自動車外装部材等の輸送機関係部品；音響映像用銘板、ステレオカバー、テレビ保護マスク、自動販売機、携帯電話、パソコン等の電子機器部品；保育器、レントゲン部品等の医療機器部品；機械カバー、計器カバー、実験装置、定規、文字盤、観察窓等の機器関係部品；液晶保護板、導光板、導光フィルム、フレネルレンズ、レンチキュラーレンズ、各種ディスプレイの前面板、拡散板等の光学関係部品；道路標識、案内板、カーブミラー、防音壁等の交通関係部品；その他、温室、大型水槽、箱水槽、浴室部材、時計パネル、バスタブ、サニタリー、デスクマット、遊技部品、玩具、楽器、熔接時の顔面保護用マスク、太陽電池のバックシート、フレキシブル太陽電池用フロントシート、加飾フィルム；パソコン、携帯電話、家具、自動販売機、浴室部材などに用いる表面材料等を挙げることができる。
【０１００】
本発明の変性メタクリル樹脂または変性メタクリル樹脂組成物と、他の材料とを積層することによって、積層体を得ることができる。積層体に用いられる他の材料としては、鋼材、熱可塑性樹脂、木材、ガラス等を挙げることができる。本発明によって得られる積層体は、壁紙；自動車内装部材表面；バンパーなどの自動車外装部材表面；携帯電話表面；家具表面；パソコン表面；自動販売機表面；浴槽などの浴室部材表面等に好適に用いることができる。
【０１０１】
積層体における、変性メタクリル樹脂を含有する層の厚さは、好ましくは０．０４ｍｍ以上、より好ましくは０．０４〜０．２０ｍｍ、特に好ましくは０．０５〜０．１５ｍｍ、最も好ましくは０．０６〜０．１０ｍｍである。変性メタクリル樹脂を含有する層が薄すぎると、耐擦傷性が低下する恐れがある。変性メタクリル樹脂を含有する層が厚すぎると耐衝撃性が低下する恐れがある。
【０１０２】
積層体の総厚さは、用途に応じて適宜設定することができる。
液晶ディスプレイ等のフラットパネル及びタッチパネルディスプレイ等のディスプレイの保護板等の用途では、総厚さが、好ましくは０．５〜３．０ｍｍ、より好ましくは０．８〜２．５ｍｍである。総厚さが小さすぎると剛性が不充分となる恐れがあり、総厚さが大きすぎると液晶ディスプレイ等のフラットパネル及びタッチパネルディスプレイ等の軽量化の妨げになる恐れがある。
【０１０３】
自動車等の輸送機及び建築物等の窓部材等に使用される樹脂グレージングの用途では、総厚さが、好ましくは３．０〜８．０ｍｍ、より好ましくは４．０〜６．０ｍｍである。総厚さが小さすぎると剛性が不充分となる恐れがあり、総厚さが大きすぎると自動車等の輸送機の軽量化の妨げになる恐れがある。
【０１０４】
自動車等の輸送機等に用いられる塗装代替材料としての加飾フィルムの用途では、総厚さが、好ましくは０．１〜０．５ｍｍ、より好ましくは０．２〜０．４ｍｍである。総厚さが小さすぎても大きすぎても、成形加工性が不充分となり、成形時に割れなどの欠陥が生じる恐れがある。
【０１０５】
自動車等の輸送機等に用いられる塗装代替材料としての加飾フィルム等の用途では、耐衝撃性と耐擦傷性のバランスの観点から、積層体の総厚さに対する変性メタクリル樹脂含有層の厚さ（変性メタクリル樹脂含有層が複数ある場合は、各層の厚さの合計）が、好ましくは５０％以下、より好ましくは５％〜５０％である。
【０１０６】
積層体に用いられる他の材料としての熱可塑性樹脂としては、例えば、ポリカーボネート、ポリエステル樹脂、ポリスチレン等を挙げることができる。これらのうち、ポリカーボネートが好ましい。
【０１０７】
ポリカーボネートの重量平均分子量（Ｍｗ）は特に制限されず、好ましくは１０，０００〜１００，０００、より好ましくは２０，０００〜７０，０００である。Ｍｗ１０，０００以上のポリカーボネートを含有する層は耐衝撃性及び耐熱性に優れる。Ｍｗ１００，０００以下のポリカーボネートを含有する層は成形性に優れる。
【０１０８】
ポリカーボネートを含有する層は、必要に応じて、１種以上の他の重合体及び／又は各種添加剤を含むことができる。他の重合体及び各種添加剤としては、変性メタクリル樹脂組成物に含有させることができるものとして説明したものを挙げることができる。ポリカーボネートを含有する層中に含有する他の重合体の量は、好ましくは１５質量％以下、より好ましくは１０質量％以下、特に好ましくは５質量％以下である。ポリカーボネートを含有する層中に含有する添加剤の量は本発明の効果を損なわない範囲で適宜設定でき、例えば、ポリカーボネート１００質量部に対して、酸化防止剤の含有量は０．０１〜１質量部、紫外線吸収剤の含有量は０．０１〜３質量部、光安定剤の含有量は０．０１〜３質量部、滑剤の含有量は０．０１〜３質量部、染料・顔料の含有量は０．０１〜３質量部が好ましい。
ポリカーボネートへの他の重合体及び／又は添加剤を添加するタイミングは、特に制限されず、例えば、ポリカーボネートを重合反応によって製造する際、製造された後などを挙げることができる。
【０１０９】
ポリカーボネートのガラス転移温度は、好ましくは１２０〜１６０℃、より好ましくは１３５〜１５５℃、特に好ましくは１４０〜１５０℃である。
加熱溶融成形の安定性の観点から、ポリカーボネート含有層の構成樹脂のメルトフローレートは、好ましくは１〜３０ｇ／１０分、より好ましくは３〜２０ｇ／１０分、特に好ましくは５〜１０ｇ／１０分である。本明細書において、ポリカーボネート含有層の構成樹脂のメルトフローレートは、メルトインデクサーを用いて、温度３００℃、１．２ｋｇ荷重下の条件で測定される値である。
【０１１０】
ポリカーボネートは上記の物性を満たす限り市販品であってもよい。例えば、住化スタイロンポリカーボネート社製「カリバー（登録商標）」及び「ＳＤポリカ（登録商標）」、三菱エンジニアリングプラスチック社製「ユーピロン／ノバレックス（登録商標）」、出光興産社製「タフロン（登録商標）」、帝人化成社製「パンライト（登録商標）」等の市販品の中から上記物性を満たすものを選択することができる。
【０１１１】
積層体の製造方法としては、例えば、接着、融着などによる貼合法、共押出法、塗布法などを挙げることができる。これらのうち共押出法が好ましい。
【０１１２】
本発明の成形体の一形態であるフィルムは透明性、耐熱性が高いため、光学用途に好適であり、偏光子保護フィルム、液晶保護板、携帯型情報端末の表面材、携帯型情報端末の表示窓保護フィルム、導光フィルム、銀ナノワイヤーやカーボンナノチューブを表面に塗布した透明導電フィルム、各種ディスプレイの前面板用途に特に好適である。本発明のフィルムは透明性、耐熱性が高いため、光学用途以外の用途として、赤外線カットフィルムや、防犯フィルム、飛散防止フィルム、加飾フィルム、金属加飾フィルム、シュリンクフィルム、インモールドラベル用フィルムに使用することができる。
【０１１３】
本発明の成形体の一形態であるフィルムを偏光子保護フィルムや位相差フィルムとして用いる場合、偏光子フィルムの片面だけに積層してもよいし、両面に積層してもよい。偏光子フィルムと積層する際は、接着層や粘着層を介して積層することができる。偏光子フィルムとしては、ポリビニルアルコール系樹脂とヨウ素からなる延伸フィルムを用いることができ、その膜厚は１〜１００μｍであることが好ましい。
【０１１４】
以下、実施例および比較例によって本発明を具体的に説明するが、本発明は下記実施例に限定されない。なお、物性値等の測定は以下の方法によって実施した。
【０１１５】
（重合転化率）
ガスクロマトグラフ（島津製作所社製；商品名ＧＣ−１４Ａ）に、カラム（ＧＬ  Ｓｃｉｅｎｃｅｓ  Ｉｎｃ．製；商品名ＩｎｅｒｔＣａｐ  １（ｄｆ＝０．４μｍ、０．２５ｍｍＩ．Ｄ．×６０ｍ））を繋ぎ、インジェクション温度を１８０℃に、検出器温度を１８０℃に、カラム温度を６０℃（５分間保持）から昇温速度１０℃／分で２００℃まで昇温して、１０分間保持する条件にて測定を行い、この結果に基づいて重合転化率を算出した。
【０１１６】
（分子量分布）
試験対象の樹脂材料４ｍｇをテトラヒドロフラン５ｍｌに溶解させて、さらに０．１μｍのフィルターでろ過して試験対象溶液を調製した。
ＴＳＫｇｅｌ  ＳｕｐｅｒＭｕｌｔｉｐｏｒｅ  ＨＺＭ−Ｍ（東ソー社製）の２本とＳｕｐｅｒＨＺ４０００（東ソー社製）を直列に繋いだカラムが取り付けられ、且つ検出部が示差屈折率検出器であるＧＰＣ装置（東ソー社製；商品名ＨＬＣ−８３２０）に試験対象溶液２０μｌを注入して、クロマトグラムを測定した。溶離液としてテトラヒドロフランを流量：０．３５ｍｌ／分で流し、カラム温度を４０℃に設定した。
検量線は標準ポリスチレン１０点のデータを用いて作成した。分子量４００〜５００００００の範囲の標準ポリスチレンをゲルパーミエーションクロマトグラフィー測定し、リテンションタイムと分子量との関係を示す検量線を作成した。クロマトグラムの高分子量側の傾きがゼロからプラスに変化する点と、低分子量側のピークの傾きがマイナスからゼロに変化する点を結んだ線をベースラインとした。クロマトグラムが複数のピークを示す場合は、最も高分子量側のピークの傾きがゼロからプラスに変化する点と、最も低分子量側のピークの傾きがマイナスからゼロに変化する点を結んだ線をベースラインとした。
【０１１７】
（三連子表示のシンジオタクティシティ（ｒｒ））
樹脂試料について1Ｈ−ＮＭＲ測定を実施した。ＴＭＳを０ｐｐｍとした際の０．６〜０．９５ｐｐｍの領域の面積（Ｘ）、０．６〜１．３５ｐｐｍの領域の面積（Ｙ）とを計測し、式：（Ｘ／Ｙ）×１００にて算出した値を三連子表示のシンジオタクティシティ（ｒｒ）（％）とした。
装置：核磁気共鳴装置（Ｂｒｕｋｅｒ社製；ＵＬＴＲＡ  ＳＨＩＥＬＤ  ４００  ＰＬＵＳ）
溶媒    ：重クロロホルム
測定核種：1Ｈ
測定温度：室温
積算回数：６４回
【０１１８】
（ガラス転移温度［Ｔｇ］）
ＤＳＣ曲線から求められる中間点ガラス転移温度をガラス転移温度として定義した。ＤＳＣ曲線は、測定対象樹脂を、ＪＩＳ  Ｋ７１２１に準拠して、示差走査熱量計（島津製作所製；商品名ＤＳＣ−５０）を用いて、２３０℃まで昇温し、次いで室温まで冷却し、その後、室温から２３０℃までを１０℃／分で昇温させたときの、２回目の昇温時の示差走査熱量測定で得た。
【０１１９】
（イミド化率）
1Ｈ−ＮＭＲ（Ｂｒｕｋｅｒ社製；商品名ＵＬＴＲＡ  ＳＨＩＥＬＤ  ４００  ＰＬＵＳ）を用いて、樹脂の1Ｈ−ＮＭＲ測定を行い、３．５〜３．８ｐｐｍ付近のメタクリル酸メチル単位中のＯ−ＣＨ3基に由来するピークの面積Ａと、３．０〜３．３ｐｐｍ付近のＮ−メチルグルタルイミド単位中のＮ−ＣＨ3基に由来するピークの面積Ｂより、次式で求めた値をイミド化率とした。
（イミド化率）＝〔Ｂ／（Ａ＋Ｂ）〕×１００
【０１２０】
（酸価）
０．３ｇのポリマー試料を３７．５ｍｌのジクロロメタンおよび３７．５ｍｌのメタノールの混合溶媒の中で溶解した。これにフェノールフタレインエタノール溶液を２滴加えた後に、０．１Ｎ水酸化ナトリウム水溶液を５ｍｌ加えた。この溶液に中和するまで０．１Ｎ塩酸を滴下し、中和に達するまでに使用した塩酸の量と添加した塩基の量の差をミリ当量で算出して酸価とした。
【０１２１】
（メルトフローレート［ＭＦＲ］）
ＪＩＳ  Ｋ７２１０に準拠して、２３０℃、３．８ｋｇ荷重、１０分間の条件で測定した。
【０１２２】
（引張強度）
未延伸フィルムを９０ｍｍ×１０ｍｍのサイズに切り出した。切り出した試験片をチャック間７０ｍｍにセットした引張り試験機（島津製作所製；商品名オートグラフＡＧ−ＩＳ  ５ｋＮ）にセットし、引張り速度５ｍｍ／分にて引張り試験を行い、試験片が破断した時の応力を測定し引張強度を決定した。
【０１２３】
（ヘイズ）
ＪＩＳ  Ｋ７１３６に準拠して、ヘイズメータ（村上色彩研究所製；商品名ＨＭ−１５０）を用いて、上記した未延伸フィルムのヘイズを測定した。
【０１２４】
（全光線透過率）
ＪＩＳ  Ｋ７３６１−１に準じて、ヘイズメータ（村上色彩研究所製；商品名ＨＭ−１５０）を用いて未延伸フィルムの全光線透過率を測定した。
【０１２５】
（フィルム中の異物量）
未延伸フィルムを１ｍ×１ｍのサイズに切り出した。これを艶消しの黒色布の上に置き、三波長蛍光灯を点灯すると異物が輝点として目視観察されるので、その輝点の個数を数えて、１ｍ2当りの異物量として算出し、以下の基準にて評価した。なお、輝点が目視観察された部分を光学顕微鏡で拡大しＪＩＳ  Ｐ８２０８に準拠して幅×長さの値を測定しその面積を算出するといずれも０．０３ｍｍ2を超える。
〇：２０個未満
×：２０個以上 
【０１２６】
（表面平滑性）
二軸延伸フィルムの表面を目視により観察し、以下の基準にて表面平滑性を評価した。
〇：表面が平滑である。
×：表面に凹凸がある。
【０１２７】
アニオン溶液重合法によってメタクリル樹脂〔A-a〕〜〔A-k〕を用意した。
【０１２８】
メタクリル樹脂〔A-a〕：重量平均分子量Ｍｗ＝６９０００、数平均分子量Ｍｎに対する重量平均分子量Ｍｗの比Ｍｗ／Ｍｎ＝１．０５、三連子表示のシンジオタクティシティ（ｒｒ）＝７４％、ガラス転移温度＝１３１℃、分子量２０００００以上の樹脂成分の含有量＝０．００質量％、ＭＦＲ（２３０℃、３．８ｋｇ）＝１．６ｇ／１０分、メタクリル酸メチルに由来する構造単位の含有量＝１００質量％。
【０１２９】
メタクリル樹脂〔A-b〕：重量平均分子量Ｍｗ＝１１００００、数平均分子量Ｍｎに対する重量平均分子量Ｍｗの比Ｍｗ／Ｍｎ＝１．０５、三連子表示のシンジオタクティシティ（ｒｒ）＝７４％、ガラス転移温度＝１３１℃、分子量２０００００以上の樹脂成分の含有量＝０．５０質量％、ＭＦＲ（２３０℃、３．８ｋｇ）＝０．２ｇ／１０分、メタクリル酸メチルに由来する構造単位の含有量＝１００質量％。
【０１３０】
メタクリル樹脂〔A-c〕：重量平均分子量Ｍｗ＝９８０００、数平均分子量Ｍｎに対する重量平均分子量Ｍｗの比Ｍｗ／Ｍｎ＝１．９１、三連子表示のシンジオタクティシティ（ｒｒ）＝５２％、ガラス転移温度＝１２０℃、分子量２０００００以上の樹脂成分の含有量＝９．６８質量％、ＭＦＲ（２３０℃、３．８ｋｇ）＝１．６ｇ／１０分、メタクリル酸メチルに由来する構造単位の含有量＝１００質量％。
【０１３１】
メタクリル樹脂〔A-d〕：重量平均分子量Ｍｗ＝７４４００、数平均分子量Ｍｎに対する重量平均分子量Ｍｗの比Ｍｗ／Ｍｎ＝１．９０、三連子表示のシンジオタクティシティ（ｒｒ）＝５２％、ガラス転移温度＝１２０℃、分子量２０００００以上の樹脂成分の含有量３．９４質量％、ＭＦＲ（２３０℃、３．８ｋｇ）＝２．７ｇ／１０分、メタクリル酸メチルに由来する構造単位の含有量＝１００質量％。
【０１３２】
メタクリル樹脂〔A-e〕：重量平均分子量Ｍｗ＝７４０００、数平均分子量Ｍｎに対する重量平均分子量Ｍｗの比Ｍｗ／Ｍｎ＝１．８５、三連子表示のシンジオタクティシティ（ｒｒ）＝５５％、ガラス転移温度＝１２１℃、分子量２０００００以上の樹脂成分の含有量＝３．５５質量％、ＭＦＲ（２３０℃、３．８ｋｇ）＝２．５ｇ／１０分、メタクリル酸メチルに由来する構造単位の含有量＝１００質量％。
【０１３３】
メタクリル樹脂〔A-f〕：重量平均分子量Ｍｗ＝７１０００、数平均分子量Ｍｎに対する重量平均分子量Ｍｗの比Ｍｗ／Ｍｎ＝１．７２、三連子表示のシンジオタクティシティ（ｒｒ）＝５９％、ガラス転移温度＝１２３℃、分子量２０００００以上の樹脂成分の含有量＝２．８３質量％、ＭＦＲ（２３０℃、３．８ｋｇ）＝２．０ｇ／１０分、メタクリル酸メチルに由来する構造単位の含有量＝１００質量％。
【０１３４】
メタクリル樹脂〔A-g〕：重量平均分子量Ｍｗ＝６９０００、数平均分子量Ｍｎに対する重量平均分子量Ｍｗの比Ｍｗ／Ｍｎ＝１．５７、三連子表示のシンジオタクティシティ（ｒｒ）＝６３％、ガラス転移温度＝１２５℃、分子量２０００００以上の樹脂成分の含有量＝２．０６質量％、ＭＦＲ（２３０℃、３．８ｋｇ）＝１．９ｇ／１０分、メタクリル酸メチルに由来する構造単位の含有量＝１００質量％。
【０１３５】
メタクリル樹脂〔A-h〕：重量平均分子量Ｍｗ＝６５０００、数平均分子量Ｍｎに対する重量平均分子量Ｍｗの比Ｍｗ／Ｍｎ＝１．３６、三連子表示のシンジオタクティシティ（ｒｒ）＝６７％、ガラス転移温度＝１２７℃、分子量２０００００以上の樹脂成分の含有量＝１．０８質量％、ＭＦＲ（２３０℃、３．８ｋｇ）＝１．８ｇ／１０分、メタクリル酸メチルに由来する構造単位の含有量＝１００質量％。
【０１３６】
メタクリル樹脂〔A-i〕：重量平均分子量Ｍｗ＝６４３００、数平均分子量Ｍｎに対する重量平均分子量Ｍｗの比Ｍｗ／Ｍｎ＝１．３４、三連子表示のシンジオタクティシティ（ｒｒ）＝７０％、ガラス転移温度＝１２８℃、分子量２０００００以上の樹脂成分の含有量＝０．８５質量％、ＭＦＲ（２３０℃、３．８ｋｇ）＝１．７ｇ／１０分、メタクリル酸メチルに由来する構造単位の含有量＝１００質量％。
【０１３７】
メタクリル樹脂〔A-j〕：重量平均分子量Ｍｗ＝７６４００、数平均分子量Ｍｎに対する重量平均分子量Ｍｗの比Ｍｗ／Ｍｎ＝１．５３、三連子表示のシンジオタクティシティ（ｒｒ）＝６４％、ガラス転移温度＝１２６℃、分子量２０００００以上の樹脂成分の含有量＝４．０６質量％、ＭＦＲ（２３０℃、３．８ｋｇ）＝１．６ｇ／１０分、メタクリル酸メチルに由来する構造単位含有量＝１００質量％。
【０１３８】
メタクリル樹脂〔A-k〕：重量平均分子量Ｍｗ＝１０２４００、数平均分子量Ｍｎに対する重量平均分子量Ｍｗの比Ｍｗ／Ｍｎ＝１．５９、三連子表示のシンジオタクティシティ（ｒｒ）＝６４％、ガラス転移温度＝１２６℃、分子量２０００００以上の樹脂成分の含有量＝５．１０質量％、ＭＦＲ（２３０℃、３．８ｋｇ）＝０．６ｇ／１０分、メタクリル酸メチルに由来する構造単位の含有量＝１００質量％。
【０１３９】
＜実施例１ａ＞
輸送部、溶融混練部、脱揮部および排出部からなり且つスクリュー回転数１２０ｒｐｍおよび温度２５０℃に設定された二軸押出機（テクノベル社製；商品名ＫＺＷ２０ＴＷ−４５ＭＧ−ＮＨ−６００）の輸送部にメタクリル樹脂〔A-f〕を２ｋｇ／ｈｒで供給し、ニーディングブロックの設置された溶融混練部においてモノメチルアミンを０．０４ｋｇ／ｈｒで二軸押出機の添加剤供給口から注入し、メタクリル樹脂〔A-f〕とモノメチルアミンとを反応させた。なお、反応ゾーンの末端のスクリューにリバースフライトを設置した。
２０Ｔｏｒｒ（約２．７ｋＰａ）に設定された脱揮部において、副生成物および過剰のモノメチルアミンを、溶融混練部を通過した溶融樹脂から揮発させ、ベントを通して排出した。
二軸押出機の排出部の末端に設けられたダイスからストランドとして押し出された溶融樹脂を、水槽で冷却し、その後、ペレタイザでカットしてペレット状のメタクリル樹脂〔1−1〕を得た。
【０１４０】
輸送部、溶融混練部、脱揮部および排出部からなり且つスクリュー回転数１００ｒｐｍおよび温度２３０℃に設定された二軸押出機（テクノベル社製；商品名ＫＺＷ２０ＴＷ−４５ＭＧ−ＮＨ−６００）の輸送部にメタクリル樹脂〔1−1〕を１ｋｇ／ｈｒで供給し、ニーディングブロックの設置された溶融混練部において、炭素ジメチル０．８質量部およびトリエチルアミン０．２質量部からなる液を０．０１ｋｇ／ｈｒで注入し、メタクリル樹脂〔1−1〕中のカルボキシ基に炭素ジメチルを反応させた。なお、反応ゾーンの末端のスクリューにリバースフライトを設置した。
２０Ｔｏｒｒ（約２．７ｋＰａ）に設定された脱揮部において、副生成物および過剰の炭酸ジメチルを、溶融混練部を通過した溶融樹脂から揮発させ、ベントを通して排出した。二軸押出機の排出部の末端に設けられたダイスからストランドとして押し出された溶融樹脂を、水槽で冷却し、その後、ペレタイザでカットしてペレット状のメタクリル樹脂〔1−2〕を得た。
【０１４１】
輸送部、溶融混練部、脱揮部および排出部からなり且つスクリュー回転数１００ｒｐｍおよび温度２３０℃に設定された二軸押出機（テクノベル社製；商品名ＫＺＷ２０ＴＷ−４５ＭＧ−ＮＨ−６００）の輸送部にメタクリル樹脂〔1−2〕を１ｋｇ／ｈｒで供給した。２０Ｔｏｒｒ（約２．７ｋＰａ）に設定された脱揮部において、未反応物などの揮発分を、溶融混練部を通過した溶融樹脂から揮発させ、ベントを通して排出した。
二軸押出機の排出部の末端に設けられたダイスからストランドとして押し出された溶融樹脂を、水槽で冷却し、その後、ペレタイザでカットしてペレット状の変性メタクリル樹脂〔１〕を得た。変性メタクリル樹脂〔１〕は、重量平均分子量Ｍｗが７２９００で、数平均分子量Ｍｎに対する重量平均分子量Ｍｗの比Ｍｗ／Ｍｎが１．７２で、重量平均分子量Ｍｗに対するピークトップ分子量Ｍｐの比Ｍｐ／Ｍｗが０．９６９で、分子量２０００００以上の樹脂成分含有量が２．８５質量％で、イミド化率が３．６モル％で、ガラス転移温度が１２８℃で、酸価が０．２７ｍｍｏｌ／ｇであった。
【０１４２】
＜実施例１ｂ＞
変性メタクリル樹脂〔１〕を８０℃で１２時間乾燥させた。６５ｍｍφ単軸押出機を用いて、樹脂温度２６０℃にて、変性メタクリル樹脂〔１〕をＴダイから押し出し、それを表面温度８５℃の金属弾性体ロールと表面温度８５℃の金属剛体ロールで挟み込んで引き取り、厚さ１６０μｍの未延伸フィルムを得た。未延伸フィルムについて、全光線透過率、ヘイズ、引張破断強度および異物発生量を測定した。その結果を表１に示す。
【０１４３】
この未延伸フィルムから１００ｍｍ×１００ｍｍのサイズの試験片を切り出した。試験片を、パンタグラフ式二軸延伸試験機（東洋精機製作所社製）にセットし、変性メタクリル樹脂〔１〕のガラス転移温度より２０℃高い温度にて、縦延伸速度１０００％／分、縦延伸倍率２倍、横延伸速度１０００％／分、横延伸倍率２倍で、同時二軸延伸した。同時二軸延伸されたフィルムを徐冷して、厚さ４０μｍの二軸延伸フィルムを得た。二軸延伸フィルムについて、表面平滑性を評価した。その結果を表１に示す。
【０１４４】
＜実施例２＞
メタクリル樹脂〔A-f〕の替わりに、メタクリル樹脂〔A-g〕を用いた以外は、実施例１ａと同じ方法で、変性メタクリル樹脂〔２〕を得た。変性メタクリル樹脂〔２〕は、重量平均分子量Ｍｗが６８６００で、数平均分子量Ｍｎに対する重量平均分子量Ｍｗの比Ｍｗ／Ｍｎが１．５７で、重量平均分子量Ｍｗに対するピークトップ分子量Ｍｐの比Ｍｐ／Ｍｗが０．９９９で、分子量２０００００以上の樹脂成分含有量が２．１２質量％で、イミド化率が３．５モル％で、ガラス転移温度が１３０℃で、酸価が０．２８ｍｍｏｌ／ｇであった。
【０１４５】
変性メタクリル樹脂〔１〕の替わりに、変性メタクリル樹脂〔２〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１４６】
＜実施例３＞
メタクリル樹脂〔A-f〕の替わりに、メタクリル樹脂〔A-h〕を用いた以外は、実施例１ａと同じ方法で、変性メタクリル樹脂〔３〕を得た。変性メタクリル樹脂〔３〕は、重量平均分子量Ｍｗが６４６００で、数平均分子量Ｍｎに対する重量平均分子量Ｍｗの比Ｍｗ／Ｍｎが１．３６で、重量平均分子量Ｍｗに対するピークトップ分子量Ｍｐの比Ｍｐ／Ｍｗが１．０４６で、分子量２０００００以上の樹脂成分含有量が１．１０質量％で、イミド化率が３．５モル％で、ガラス転移温度が１３２℃で、酸価が０．２８ｍｍｏｌ／ｇであった。
【０１４７】
変性メタクリル樹脂〔１〕の替わりに、変性メタクリル樹脂〔３〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１４８】
＜実施例４＞
メタクリル樹脂〔A-f〕の替わりに、メタクリル樹脂〔A-g〕を用いた以外は、実施例１ａと同じ方法で、変性メタクリル樹脂〔４-a〕を得た。
変性メタクリル樹脂〔４-a〕１００質量部に、紫外線吸収剤（ＡＤＥＫＡ社製；ＬＡ−Ｆ７０）０．８質量部を添加し、二軸押出機（テクノベル社製；商品名ＫＺＷ２０ＴＷ−４５ＭＧ−ＮＨ−６００）にて混練して、ペレット状の変性メタクリル樹脂組成物〔４〕を得た。変性メタクリル樹脂組成物〔４〕は、重量平均分子量Ｍｗが６８５００で、数平均分子量Ｍｎに対する重量平均分子量Ｍｗの比Ｍｗ／Ｍｎが１．５８で、重量平均分子量Ｍｗに対するピークトップ分子量Ｍｐの比Ｍｐ／Ｍｗが０．９９４で、分子量２０００００以上の樹脂成分含有量が２．１０質量％で、イミド化率が３．５モル％で、ガラス転移温度が１３０℃で、酸価が０．２８ｍｍｏｌ／ｇであった。
【０１４９】
変性メタクリル樹脂〔１〕の替わりに、変性メタクリル樹脂組成物〔４〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５０】
＜実施例５ａ＞
輸送部、溶融混練部、脱揮部および排出部からなり且つスクリュー回転数１２０ｒｐｍおよび温度２５０℃に設定された二軸押出機（テクノベル社製；商品名ＫＺＷ２０ＴＷ−４５ＭＧ−ＮＨ−６００）の輸送部にメタクリル樹脂〔A−g〕を２ｋｇ／ｈｒで供給し、ニーディングブロックの設置された溶融混練部においてモノメチルアミンを０．２４ｋｇ／ｈｒで二軸押出機の添加剤供給口から注入し、メタクリル樹脂〔A-g〕とモノメチルアミンとを反応させた。なお、反応ゾーンの末端のスクリューにリバースフライトを設置した。
２０Ｔｏｒｒ（約２．７ｋＰａ）に設定された脱揮部において、副生成物および過剰のモノメチルアミンを、溶融混練部を通過した溶融樹脂から揮発させ、ベントを通して排出した。
二軸押出機の排出部の末端に設けられたダイスからストランドとして押し出された溶融樹脂を、水槽で冷却し、その後、ペレタイザでカットしてペレット状のメタクリル樹脂〔5-1〕を得た。
【０１５１】
輸送部、溶融混練部、脱揮部および排出部からなり且つスクリュー回転数１００ｒｐｍおよび温度２５０℃に設定された二軸押出機（テクノベル社製；商品名ＫＺＷ２０ＴＷ−４５ＭＧ−ＮＨ−６００）の輸送部にメタクリル樹脂〔5-1〕を１ｋｇ／ｈｒで供給し、ニーディングブロックの設置された溶融混練部において、炭素ジメチル４質量部およびトリエチルアミン１質量部からなる液を０．０５ｋｇ／ｈｒで注入し、メタクリル樹脂〔5-1〕中のカルボキシ基に炭素ジメチルを反応させた。なお、反応ゾーンの末端のスクリューにリバースフライトを設置した。
２０Ｔｏｒｒ（約２．７ｋＰａ）に設定された脱揮部において、副生成物および過剰の炭酸ジメチルを、溶融混練部を通過した溶融樹脂から揮発させ、ベントを通して排出した。
二軸押出機の排出部の末端に設けられたダイスからストランドとして押し出された溶融樹脂を、水槽で冷却し、その後、ペレタイザでカットしてペレット状のメタクリル樹脂〔5-2〕を得た。
【０１５２】
輸送部、溶融混練部、脱揮部および排出部からなり且つスクリュー回転数１００ｒｐｍおよび温度２４０℃に設定された二軸押出機（テクノベル社製；商品名ＫＺＷ２０ＴＷ−４５ＭＧ−ＮＨ−６００）の輸送部にメタクリル樹脂〔5-2〕を１ｋｇ／ｈｒで供給した。
２０Ｔｏｒｒ（約２．７ｋＰａ）に設定された脱揮部において、未反応物などの揮発分を、溶融混練部を通過した溶融樹脂から揮発させ、ベントを通して排出した。
二軸押出機の排出部の末端に設けられたダイスからストランドとして押し出された溶融樹脂を、水槽で冷却し、その後、ペレタイザでカットしてペレット状の変性メタクリル樹脂〔５〕を得た。変性メタクリル樹脂〔５〕は、重量平均分子量Ｍｗが６８２００で、数平均分子量Ｍｎに対する重量平均分子量Ｍｗの比Ｍｗ／Ｍｎが１．５９で、重量平均分子量Ｍｗに対するピークトップ分子量Ｍｐの比Ｍｐ／Ｍｗが０．９８４で、分子量２０００００以上の樹脂成分含有量が２．２４質量％で、イミド化率が２９モル％で、ガラス転移温度が１４５℃で、酸価が０．０９ｍｍｏｌ／ｇであった。
【０１５３】
＜実施例５ｂ＞
変性メタクリル樹脂〔１〕の替わりに、変性メタクリル樹脂〔５〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５４】
＜比較例１＞
メタクリル樹脂〔A-f〕の替わりに、メタクリル樹脂〔A-c〕を用いた以外は、実施例１ａと同じ方法で、変性メタクリル樹脂〔６〕を得た。変性メタクリル樹脂〔６〕は、重量平均分子量Ｍｗが９８５００で、数平均分子量Ｍｎに対する重量平均分子量Ｍｗの比Ｍｗ／Ｍｎが１．９２で、重量平均分子量Ｍｗに対するピークトップ分子量Ｍｐの比Ｍｐ／Ｍｗが０．９３４で、分子量２０００００以上の樹脂成分含有量が９．６８質量％で、イミド化率が３．６モル％で、ガラス転移温度が１２５℃で、酸価が０．２７ｍｍｏｌ／ｇであった。
変性メタクリル樹脂〔１〕の替わりに、変性メタクリル樹脂〔６〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５５】
＜比較例２＞
メタクリル樹脂〔A-f〕の替わりに、メタクリル樹脂〔A-e〕を用いた以外は、実施例１ａと同じ方法で、変性メタクリル樹脂〔７〕を得た。変性メタクリル樹脂〔７〕は、重量平均分子量Ｍｗが７４０００で、数平均分子量Ｍｎに対する重量平均分子量Ｍｗの比Ｍｗ／Ｍｎが１．８４で、重量平均分子量Ｍｗに対するピークトップ分子量Ｍｐの比Ｍｐ／Ｍｗが０．９４１で、分子量２０００００以上の樹脂成分含有量が３．５５質量％で、イミド化率が３．６モル％で、ガラス転移温度が１２６℃で、酸価が０．２７ｍｍｏｌ／ｇであった。
変性メタクリル樹脂〔１〕の替わりに、変性メタクリル樹脂〔７〕を用いた以外は、実施例１ｂと同じ方法で、未延伸フィルムを得た。未延伸フィルムは脆く割れやすいものであった。そのため、全光線透過率、ヘイズ、引張破断強度を測定できなかった。次いで、実施例１ｂと同じ方法で、二軸延伸フィルムを得ようとしたが、延伸の途中でフィルムが破断して延伸フィルムを得ることができなかった。
【０１５６】
＜比較例３＞
メタクリル樹脂〔A-f〕の替わりに、メタクリル樹脂〔A-h〕を用いた以外は、実施例１ａと同じ方法で、変性メタクリル樹脂〔８〕を得た。変性メタクリル樹脂〔８〕は、重量平均分子量Ｍｗが６４０００で、数平均分子量Ｍｎに対する重量平均分子量Ｍｗの比Ｍｗ／Ｍｎが１．３５で、重量平均分子量Ｍｗに対するピークトップ分子量Ｍｐの比Ｍｐ／Ｍｗが１．０７７で、分子量２０００００以上の樹脂成分含有量が２．８０質量％で、イミド化率が３．５モル％で、ガラス転移温度が１３３℃で、酸価が０．２８ｍｍｏｌ／ｇであった。
変性メタクリル樹脂〔１〕の替わりに、変性メタクリル樹脂〔８〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５７】
＜比較例４＞
メタクリル樹脂〔A-f〕の替わりに、メタクリル樹脂〔A-j〕を用いた以外は、実施例１ａと同じ方法で、変性メタクリル樹脂〔９〕を得た。変性メタクリル樹脂〔９〕は、重量平均分子量Ｍｗが７６０００で、数平均分子量Ｍｎに対する重量平均分子量Ｍｗの比Ｍｗ／Ｍｎが１．５３で、重量平均分子量Ｍｗに対するピークトップ分子量Ｍｐの比Ｍｐ／Ｍｗが０．８９４で、分子量２０００００以上の樹脂成分含有量が４．０６質量％で、イミド化率が３．５モル％で、ガラス転移温度が１３０℃で、酸価が０．２８ｍｍｏｌ／ｇであった。
変性メタクリル樹脂〔１〕の替わりに、変性メタクリル樹脂〔９〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５８】
＜比較例５＞
メタクリル樹脂〔A-f〕の替わりに、メタクリル樹脂〔A-k〕を用いた以外は、実施例１ａと同じ方法で、変性メタクリル樹脂〔１０〕を得た。変性メタクリル樹脂〔１０〕は、重量平均分子量Ｍｗが１０２０００で、数平均分子量Ｍｎに対する重量平均分子量Ｍｗの比Ｍｗ／Ｍｎが１．５９で、重量平均分子量Ｍｗに対するピークトップ分子量Ｍｐの比Ｍｐ／Ｍｗが１．１３３で、分子量２０００００以上の樹脂成分含有量が５．１０質量％で、イミド化率が３．５モル％で、ガラス転移温度が１３０℃で、酸価が０．２８ｍｍｏｌ／ｇであった。
変性メタクリル樹脂〔１〕の替わりに、変性メタクリル樹脂〔１０〕を用いた以外は、実施例１ｂと同じ方法で、未延伸フィルムおよび二軸延伸フィルムを得た。得られた未延伸フィルムおよび二軸延伸フィルムについての、評価結果を表１に示す。
【０１５９】
【表１】
2020100913.tif 000008
【０１６０】
表１が示すように、重量平均分子量Ｍｗに対するピークトップ分子量Ｍｐの比Ｍｐ／Ｍｗが０．９５未満または１．０７超過である変性メタクリル樹脂を用いてなる成形体（比較例）は、表面平滑性に劣るか、または異物の発生数が多い。
これに対して、重量平均分子量Ｍｗに対するピークトップ分子量Ｍｐの比Ｍｐ／Ｍｗが０．９５以上１．０７以下である変性メタクリル樹脂または変性メタクリル樹脂組成物を用いてなる成形体（実施例）は、表面平滑性に優れ且つ異物の発生数が少ない。
【国際調査報告】
2020100913.tif 000011
2020100913.tif 000012
2020100913.tif 000013
2020100913.tif 000014
2020100913.tif 000015
2020100913.tif 000016